(57)【要約】      （修正有）【課題】非湿潤性かつ低付着性の表面を提供すること。【解決手段】ある実施形態では、本発明は、液体含浸表面１００であって、含浸液体と、含浸液体をその間またはその中に安定させて含有するように十分に近接して離間される固体特徴の基質１０２とを備える、表面を備える、装置と、その方法とを対象とする。いくつかの実施形態では、（ｉ）０＜φ≦０．２５であって、式中、φは、平衡時の非浸水固体に対応する液体含浸表面１００の投影表面積の代表的割合であることと、（ｉｉ）Ｓｏｗ（ａ）＜０であって、式中、Ｓｏｗ（ａ）は、γｗａ−γｗｏ−γｏａとして定義される拡散係数であって、γは、下付き文字ｗ、ａ、およびｏによって指定される２つの相間の界面張力であって、ｗは、水であって、ａは、空気であって、ｏは、含浸液体であることとのうちの一方または両方が該当する。【選択図】図１−１
2019135047.tif 000002
【特許請求の範囲】
【請求項１】
液体含浸表面を備える物品であって、前記表面は、含浸液体と、固体特徴の基質とを備え、前記固体特徴の基質は、前記含浸液体をその間またはその中に安定させて含有するように十分に近接して離間され、０＜φ≦０．２５であり、式中φは、平衡時、前記含浸液体によって浸水されない前記固体特徴に対応する前記液体含浸表面の投影表面積の代表的割合であり、前記物品は、前記含浸液体と異なる前記表面の外部の非気相を備える、物品。
【請求項２】
θｏｓ（ｖ），ｒｅｃｅｄｉｎｇ＝０およびθｏｓ（ｅ），ｒｅｃｅｄｉｎｇ＝０であり、
式中、θｏｓ（ｅ），ｒｅｃｅｄｉｎｇは、前記含浸液体と異なる前記表面の外部の前記非気相の存在下における、前記表面上の前記含浸液体の後退接触角であり、θｏｓ（ｖ），ｒｅｃｅｄｉｎｇは、気相の存在下における、前記表面上の前記含浸液体の後退接触角である、請求項１に記載の物品。
【請求項３】
θｏｓ（ｖ），ｒｅｃｅｄｉｎｇ＞０およびθｏｓ（ｅ），ｒｅｃｅｄｉｎｇ＞０であり、
式中、θｏｓ（ｅ），ｒｅｃｅｄｉｎｇは、前記含浸液体と異なる前記表面の外部の前記非気相の存在下における、前記表面上の前記含浸液体の後退接触角であり、θｏｓ（ｖ），ｒｅｃｅｄｉｎｇは、気相の存在下における、前記表面上の前記含浸液体の後退接触角である、請求項１に記載の物品。
【請求項４】
θｏｓ（ｖ），ｒｅｃｅｄｉｎｇ＜θｃおよびθｏｓ（ｅ），ｒｅｃｅｄｉｎｇ＜θｃであり、
式中、θｃは、臨界接触角である、請求項３に記載の物品。
【請求項５】
θｏｓ（ｖ），ｒｅｃｅｄｉｎｇ＜θ＊ｃおよびθｏｓ（ｅ），ｒｅｃｅｄｉｎｇ＜θ＊ｃであり、
式中、θ＊ｃ＝ｃｏｓ−１（１／ｒ）であり、ｒは、前記表面の前記固体特徴の粗度である、請求項３〜４のいずれかに記載の物品。
【請求項６】
前記物品は、パイプライン、蒸気タービン部品、ガスタービン部品、航空機部品、風力タービン部品、眼鏡、鏡、送電線、コンテナ、フロントガラス、エンジン部品、管、ノズル、あるいはその一部またはコーティングから成る群から選択される部材である、請求項３または５に記載の物品。
【請求項７】
前記含浸液体と異なる前記表面の外部の前記非気相は、非ニュートン性材料を備える、請求項１〜６のいずれかに記載の物品。
【請求項８】
前記含浸液体と異なる前記表面の外部の前記非気相は、食品、化粧品、セメント、アスファルト、タール、アイスクリーム、卵黄、水、アルコール、水銀、ガリウム、冷却剤、歯磨き粉、塗料、ピーナッツバター、ゼリー、ジャム、マヨネーズ、ケチャップ、マスタード、調味料、洗濯用洗剤、消費者製品、ガソリン、石油製品、油、生物学的流体、血液、血漿のうちの１つ以上を備える、請求項１〜６のいずれかに記載の物品。
【請求項９】
前記物品は、コンテナ、パイプライン、ノズル、弁、導管、容器、瓶、金型、鋳型、伝送管、ボウル、桶、貯蔵箱、キャップ、または、管である、請求項１〜８のいずれかに記載の物品。
【請求項１０】
前記物品は、少なくとも部分的に包囲された内部表面を備え、前記内部表面は、粘度μ１を有する前記表面の外部の相を含有または移送し、前記内部表面は、前記液体含浸表面を備え、前記含浸液体は、粘度μ２を有する水性であり、
μ１／μ２＞０．１であり、かつ／または、前記含浸液体は、前記含浸液体の蒸発を防止または低減させるために、添加剤を備える、請求項１〜９のいずれかに記載の物品。
【請求項１１】
前記含浸液体は、シリコーン油、ジカプリル酸／ジカプリン酸プロピレングリコール、パーフルオロポリエーテル（ＰＦＰＥ）、ポリアルファオレフィン（ＰＡＯ）、合成炭化水素コオリゴマー、フッ化ポリシロキサン、テトラクロルエチレン（パークロルエチレン）、フェニルイソチオシアナート（フェニルカラシ油）、ブロモベンゼン、ヨードベンゼン、ｏ−ブロモトルエン、アルファ−クロロナフタレン、アルファ−ブロモナフタレン、四臭化アセチレン、１−ブチル−３−メチルイミダゾリウムビス（トリフルオロメチルスルホニル）イミド（ＢＭＩｍ）、トリブロモヒドリン（１，２，３−トリブロモプロパン）、二臭化エチレン、二硫化炭素、ブロモホルム、ヨウ化メチレン（ジヨードメタン）、ｓｔａｎｏｌａｘ、Ｓｑｕｉｂｂ流動ワセリン、ｐ−ブロモトルエン、パークロルエチレン、二硫化炭素、フェニルカラシ油、アルファ−モノクロロ−ナフタレン、四臭化アセチレン、アニリン、ブチルアルコール、イソアミルアルコール、ｎ−ヘプチルアルコール、クレゾール、オレイン酸、リノレン酸、およびアミルフタレートから成る群から選択される少なくとも１つの部材を備える、請求項１〜９のいずれかに記載の物品。
【請求項１２】
Ｓｏｅ（ｖ）＜０であり、式中、Ｓｏｅ（ｖ）は、γｅｖ−γｅｏ−γｏｖとして定義される拡散係数であり、γは、下付き文字によって指定される２つの相間の界面張力であり、前記下付き文字は、ｅ、ｖ、およびｏから選択され、ｅは、前記含浸液体と異なる前記表面の外部の前記非気相であり、ｖは、前記表面の外部の気相であり、ｏは、前記含浸液体である、請求項３に記載の物品。
【請求項１３】
前記物品は、腐食および／または汚損を防止する、請求項１〜１２のいずれかに記載の物品。
【請求項１４】
前記固体特徴は、５０ｎｍより大きく、かつ、１μｍより小さい表面粗度を有する、請求項１〜１３のいずれかに記載の物品。
【請求項１５】
前記固体特徴は、階層特徴を含む、請求項１〜１４のいずれかに記載の物品。
【請求項１６】
物品を使用する方法であって、前記物品は、液体含浸表面を備え、前記表面は、含浸液体と、固体特徴の基質とを備え、前記固体特徴の基質は、前記含浸液体をその間またはその中に安定させて含有するように十分に近接して離間され、０＜φ≦０．２５であり、式中φは、平衡時、前記含浸液体によって浸水されない前記固体特徴に対応する前記液体含浸表面の投影表面積の代表的割合であり、前記方法は、前記含浸液体と異なる前記表面の外部の非気相に前記表面を暴露するステップを含む、方法。
【請求項１７】
θｏｓ（ｖ），ｒｅｃｅｄｉｎｇ＝０およびθｏｓ（ｅ），ｒｅｃｅｄｉｎｇ＝０であり、
式中、θｏｓ（ｅ），ｒｅｃｅｄｉｎｇは、前記含浸液体と異なる前記表面の外部の前記非気相の存在下における、前記表面上の前記含浸液体の後退接触角であり、θｏｓ（ｖ），ｒｅｃｅｄｉｎｇは、気相の存在下における、前記表面上の前記含浸液体の後退接触角である、請求項１６に記載の方法。
【請求項１８】
θｏｓ（ｖ），ｒｅｃｅｄｉｎｇ＞０およびθｏｓ（ｅ），ｒｅｃｅｄｉｎｇ＞０であり、
式中、θｏｓ（ｅ），ｒｅｃｅｄｉｎｇは、前記含浸液体と異なる前記表面の外部の前記非気相の存在下における、前記表面上の前記含浸液体の後退接触角であり、θｏｓ（ｖ），ｒｅｃｅｄｉｎｇは、気相の存在下における、前記表面上の前記含浸液体の後退接触角である、請求項１６に記載の方法。
【請求項１９】
前記含浸液体と異なる前記表面の外部の前記非気相は、食品、化粧品、セメント、アスファルト、タール、アイスクリーム、卵黄、水、アルコール、水銀、ガリウム、冷却剤、歯磨き粉、塗料、ピーナッツバター、ゼリー、ジャム、マヨネーズ、ケチャップ、マスタード、調味料、洗濯用洗剤、消費者製品、ガソリン、石油製品、油、生物学的流体、血液、血漿のうちの１つ以上を備える、請求項１６〜１８のいずれかに記載の方法。
【請求項２０】
前記含浸液体と異なる前記表面の外部の前記非気相は、非ニュートン性材料を備える、請求項１６〜１８のいずれかに記載の方法。
【請求項２１】
前記固体特徴は、５０ｎｍより大きく、かつ、１μｍより小さい表面粗度を有する、請求項１６〜２０のいずれかに記載の方法。
【請求項２２】
前記固体特徴は、階層特徴を含む、請求項１６〜２１のいずれかに記載の方法。
【発明の詳細な説明】
【技術分野】
【０００１】
（関連出願）
本願は、米国仮特許出願第６１／８２７，４４４号（２０１３年５月２４日出願）および米国仮特許出願第６１／７２８，２１９号（２０１２年１１月１９日出願）の利益を主張するものであり、これらの全体は、参照により本明細書中に援用される。
【０００２】
本発明は、概して、非湿潤性かつ低付着性の表面に関する。より具体的には、ある実施形態では、本発明は、ピン固定を排除する、および／または覆隠効果の回避あるいは誘発のいずれかを行なうように加工された非湿潤性液体含浸表面に関する。
【背景技術】
【０００３】
この１０年におけるマイクロ／ナノ加工表面の出現は、熱流体科学の多種多様の物理現象を強化するための新たな技術を開発してきた。例えば、マイクロ／ナノ表面テクスチャの使用は、より小さい粘性抵抗、氷および他の物質への減少した付着、自浄化、ならびに撥水性を得ることが可能な非湿潤性表面を提供してきた。これらの改善は、概して、固体表面と隣接する液体との間の低下した接触（すなわち、より低い湿潤性）から得られる。
【０００４】
対象とする非湿潤性表面の１種は、超疎水性表面である。一般的に、超疎水性表面は、疎水性コーティングといった本質的に疎水性の表面上のマイクロ／ナノ規模の粗さを含む。超疎水性表面は、マイクロ／ナノ表面テクスチャ内の空気−水界面に起因して、水との接触に抵抗する。
【０００５】
既存の非湿潤性表面（例えば、超疎水性、超撥油性、および超嫌金属性表面）の欠点の１つは、それらが、表面の非湿潤性能を破壊する貫入の影響を受けやすいことである。貫入は、衝突液体（例えば、液滴または液体流）が表面テクスチャ内に混入された空気を置き換えるときに生じる。貫入を防ぐための従来の試みは、表面テクスチャの程度をマイクロ規模からナノ規模に減少させることに注力している。
【０００６】
液体含浸表面の以前の研究においてあまり認識されていないが、含浸液体は、表面上の接触液体（例えば、水滴）にわたって拡散し、それを「覆隠」し得る。例えば、覆隠効果は、含浸液体が表面から流れ出るにつれて、水滴内への混入を通して、含浸液体の漸進的損失を生じさせ得る。
【０００７】
霜形成は、輸送、発電、建築、および農業を含む、大規模な種々の産業に影響を及ぼす、別の問題である。着霜の影響は、電送線の落下、作物の損傷、および航空機の失速につながり得る。さらに、霜および氷の蓄積は、船舶、風力タービン、およびＨＶＡＣシステムの性能を著しく低下させる。氷除去の現在使用されている能動的化学物質、熱、および機械的技法は、動作時、時間がかかり、かつコストがかかる。霜および氷付着を防止する受動的方法の開発が、非常に望ましい。疎水性表面は、氷核生成および低氷付着性強度のための高エネルギー障壁を有し、ナノおよび／またはマイクロスケールで適切に粗面化される場合、過冷却された水滴の影響を退けることができる。しかしながら、疎水性ならびに超疎水性表面の着氷防止特性は、いったん表面が着霜されると、無効となる。霜形成および氷付着性はまた、作業表面上の液体またはグリースの追加によって低減され得る。例えば、航空機表面への氷付着性は、シリコーングリースの塗布を通して、著しく低減され、霜形成は、プロピレングリコール不凍液が注入された１００μｍ多孔性層でコーティングされた凍結器および熱交換器の外部で防止されることができる。しかしながら、これらの場合の両方において、非固相は、犠牲的であって、周囲に漏出し、有意な環境問題を生じさせ得る。
【０００８】
強固であって、および／または最適非湿潤性特性をもたらし、霜形成に抵抗する、非湿潤性表面の必要性がある。
【発明の概要】
【課題を解決するための手段】
【０００９】
本明細書に説明されるのは、表面上のマイクロ／ナノ加工された特徴の基質あるいは表面上の液体充填細孔または他の小規模なウェル内に液体含浸を含む、非湿潤性表面である。ある実施形態では、表面テクスチャ内に混入されたガス（例えば、空気）を含む、以前の非湿潤性表面と比較して、これらの液体含浸表面は、貫入および霜形成に抵抗し、したがって、より強固である。
【００１０】
固体特徴の基質の上部を被覆する含浸流体は、非湿潤性利点をもたらす。しかしながら、平衡時、含浸液体は、継続的に補充されない場合、表面の固体特徴（例えば、マイクロ支柱またはナノグラス）の上部を被覆しない場合がある。さらに、ある含浸流体は、固体特徴の上部を被覆し、非湿潤性利点をもたらすが、多くの場合、覆隠効果を呈し、含浸流体は、補充されない限り、枯渇する。
【００１１】
液体含浸表面は、覆隠効果に対して損失された液体を補填するために、含浸流体の補充を要求せずに、かつ固体特徴の上部にわたる被覆率を維持するために、含浸液体の補充を要求せずに、貫入に対する抵抗を提供し、非湿潤能力を提供するように加工されることができることが発見された。
【００１２】
一側面では、本発明は、液体含浸表面であって、含浸液体と、含浸液体をその間またはその中に安定させて含有するように十分に近接して離間される固体特徴の基質とを備える、表面を備える、物品であって、（ｉ）０＜φ≦０．２５であって、式中φは、平衡時（例えば、平衡は、擬平衡を包含し得る）、非浸水固体（すなわち、含浸液体によって含浸されない、例えば、「非浸水」であるが、依然として、水と接触し得る）に対応する液体含浸表面の投影表面積の代表的割合であることと、（ｉｉ）Ｓｏｗ（ｖ）＜０であって、式中、Ｓｏｗ（ｖ）は、γｗｖ−γｗｏ−γｏｖとして定義される拡散係数であって、γは、下付き文字によって指定される２つの相間の界面張力であって、該下付き文字は、ｗ、ｖ、およびｏから選択され、ｗは、水であって、ｖは、表面と接触する気相であって（例えば、空気）、およびｏは、含浸液体であることとのうちの一方または両方が該当する、物品を対象とする
【００１３】
いくつかの実施形態では、０＜φ≦０．２５、または０．０１＜φ≦０．２５、または０．０５＜φ≦０．２５である。いくつかの実施形態では、Ｓｏｗ（ｖ）＜０である。
【００１４】
いくつかの実施形態では、含浸液体は、シリコーン油、ジカプリル酸／ジカプリン酸プロピレングリコール、パーフルオロポリエーテル（ＰＦＰＥ）、ポリアルファオレフィン（ＰＡＯ）、合成炭化水素コオリゴマー、フッ化ポリシロキサン、プロピレングリコール、テトラクロルエチレン（パークロルエチレン）、フェニルイソチオシアナート（フェニルカラシ油）、ブロモベンゼン、ヨードベンゼン、ｏ−ブロモトルエン、アルファ−クロロナフタレン、アルファ−ブロモナフタレン、四臭化アセチレン、１−ブチル−３−メチルイミダゾリウムビス（トリフルオロメチルスルホニル）イミド（ＢＭＩｍ）、トリブロモヒドリン（１，２，３−トリブロモプロパン）、二臭化エチレン、二硫化炭素、ブロモホルム、ヨウ化メチレン（ジヨードメタン）、ｓｔａｎｏｌａｘ、Ｓｑｕｉｂｂ流動ワセリン、ｐ−ブロモトルエン、モノブロモベンゼン、パークロルエチレン、二硫化炭素、フェニルカラシ油、モノヨードベンゼン、アルファ−モノクロロ−ナフタレン、四臭化アセチレン、アニリン、ブチルアルコール、イソアミルアルコール、ｎ−ヘプチルアルコール、クレゾール、オレイン酸、リノレン酸、およびアミルフタレートから成る群から選択される少なくとも１つの部材を備える。
【００１５】
いくつかの実施形態では、固体特徴は、ポリマー固体、セラミック固体、フッ化固体、金属間固体、および複合固体から成る群から選択される少なくとも１つの部材を備える。いくつかの実施形態では、固体特徴は、化学的に修飾された表面、コーティングされた表面、接合された単層を伴う表面を備える。いくつかの実施形態では、固体特徴は、細孔、空洞、ウェル、相互接続された細孔、および相互接続された空洞から成る群から選択される少なくとも１つの部材を画定する。いくつかの実施形態では、固体特徴は、支柱、ナノ針、ナノグラス、略球形粒子、および非晶質粒子から成る群から選択される少なくとも１つの部材を備える。いくつかの実施形態では、固体特徴は、粗面表面を有する（例えば、固体特徴は、表面粗度＞５０ｎｍ、＞１００ｎｍ、例えば、また、＜１μｍを有する）。いくつかの実施形態では、粗面表面は、θｏｓ（ｖ），ｒｅｃｅｄｉｎｇ＜θｃであって、式中、θｃは、臨界接触角であるように、その間またはその中に液体の安定した含浸を提供する。
【００１６】
いくつかの実施形態では、液体含浸表面は、表面に接触する水滴が、表面上にピン固定または貫入されず、かつ４０°未満の転落角αを有するように構成される。いくつかの実施形態では、水滴は、３５°未満、３０°未満、２５°未満、または２０°未満の転落角αを有する。
【００１７】
別の側面では、本発明は、液体含浸表面であって、含浸液体と、含浸液体をその間またはその中に安定させて含有するように十分に近接して離間される固体特徴の基質とを備える、表面を備える、物品であって、（ｉ）θｏｓ（ｗ），ｒｅｃｅｄｉｎｇ＝０であることと、（ｉｉ）θｏｓ（ｖ），ｒｅｃｅｄｉｎｇ＝０およびθｏｓ（ｗ），ｒｅｃｅｄｉｎｇ＝０であることとのうちの一方または両方が該当し、式中、θｏｓ（ｗ），ｒｅｃｅｄｉｎｇは、水（下付き文字「ｗ」）の存在下における、表面（下付き文字「ｓ」）上の含浸液体（例えば、油、下付き文字「ｏ」）の後退接触角であって、θｏｓ（ｖ），ｒｅｃｅｄｉｎｇは、気相（下付き文字「ｖ」、例えば、空気）の存在下における、表面（下付き文字「ｓ」）上の含浸液体（例えば、油、下付き文字「ｏ」）の後退接触角である、物品を対象とする。
【００１８】
別の側面では、本発明は、液体含浸表面であって、含浸液体と、含浸液体をその間またはその中に安定させて含有するように十分に近接して離間される固体特徴の基質とを備える、表面であって、（ｉ）θｏｓ（ｖ），ｒｅｃｅｄｉｎｇ＞０であることと、（ｉｉ）θｏｓ（ｗ），ｒｅｃｅｄｉｎｇ＞０であることとのうちの一方または両方が該当し、式中、θｏｓ（ｖ），ｒｅｃｅｄｉｎｇは、気相（下付き文字「ｖ」、例えば、空気）の存在下における、表面（下付き文字「ｓ」）上の含浸液体（例えば、油、下付き文字「ｏ」）の後退接触角であって、θｏｓ（ｗ），ｒｅｃｅｄｉｎｇは、水（下付き文字「ｗ」）の存在下における、表面上の（下付き文字「ｓ」）含浸液体（例えば、油、下付き文字「ｏ」）の後退接触角である、表面を対象とする。
【００１９】
いくつかの実施形態では、θｏｓ（ｖ），ｒｅｃｅｄｉｎｇ＞０であって、かつθｏｓ（ｗ），ｒｅｃｅｄｉｎｇ＞０の両方である。いくつかの実施形態では、（ｉ）θｏｓ（ｖ），ｒｅｃｅｄｉｎｇ＜θｃであることと、（ｉｉ）θｏｓ（ｗ），ｒｅｃｅｄｉｎｇ＜θｃであることとのうちの一方または両方が該当し、式中、θｃは、臨界接触角である。いくつかの実施形態では、（ｉ）θｏｓ（ｖ），ｒｅｃｅｄｉｎｇ＜θ＊ｃであることと、（ｉｉ）θｏｓ（ｗ），ｒｅｃｅｄｉｎｇ＜θ＊ｃであることとのうちの一方または両方が該当し、式中θ＊ｃ＝ｃｏｓ−１（１／ｒ）であって、ｒは、表面の固体部分の粗度である。
【００２０】
いくつかの実施形態では、物品は、パイプライン、蒸気タービン部品、ガスタービン部品、航空機部品、風力タービン部品、眼鏡、鏡、送電線、コンテナ、フロントガラス、エンジン部品、ノズル、管、あるいはその一部またはコーティングから成る群から選択される部材である。
【００２１】
別の側面では、本発明は、内部表面を備える物品であって、少なくとも部分的に、封入され（例えば、物品は、油パイプライン、他のパイプライン、消費者製品コンテナ、他のコンテナである）、粘度μ１の流体を含有または移送するために適合され、内部表面は、液体含浸表面を備え、該液体含浸表面は、含浸液体と、含浸液体をその間またはその中に安定させて含有するように十分に近接して離間される固体特徴の基質とを備え、含浸液体は、水（粘度μ２を有する）を備える、物品を対象とする。
【００２２】
いくつかの実施形態では、μ１／μ２＞１である。いくつかの実施形態では、μ１／μ２＞０．１である。いくつかの実施形態では、（ｈ／Ｒ）（μ１／μ２）＞０．１である（ｈは、固体特徴の平均高さであって、Ｒは、パイプの半径または開放システム内の平均流体深度である）。いくつかの実施形態では、（ｈ／Ｒ）（μ１／μ２）＞０．５である。いくつかの実施形態では、Ｒ＜１ｍｍである。
【００２３】
いくつかの実施形態では、含浸液体は、添加剤（例えば、界面活性剤）を備え、含浸液体の蒸発を防止または低減させる。いくつかの実施形態では、該表面は、該固体特徴の上方に延在する、過剰含浸液体（例えば、油）の引上領域を備える。
【００２４】
別の側面では、本発明は、液体含浸表面であって、含浸液体と、含浸液体をその間またはその中に安定させて含有するように十分に近接して離間される固体特徴の基質とを備える、表面を備える、物品であって、（ｉ）０＜φ≦０．２５であって、式中、φは、平衡時（例えば、平衡は、擬平衡を包含し得る）、非浸水固体（すなわち、含浸液体によって含浸されない、すなわち、「非浸水」であるが、依然として、表面の外部の非気相と接触し得る）に対応する液体含浸表面の投影表面積の代表的割合であることと、（ｉｉ）Ｓｏｅ（ｖ）＜０であって、式中、Ｓｏｅ（ｖ）は、γｅｖ−γｅｏ−γｏｖとして定義される拡散係数であって、γは、下付き文字によって指定される２つの相間の界面張力であって、該下付き文字は、ｅ、ｖ、およびｏから選択され、ｅは、表面の外部の、含浸液体と異なる、非気相（例えば、液体または半固体）であって、ｖは、表面の外部の気相（例えば、空気）であって、ｏは、含浸液体であることとのうちの一方または両方が該当する、物品を対象とする。
【００２５】
いくつかの実施形態では、０＜φ≦０．２５である。いくつかの実施形態では、０．０１＜φ≦０．２５である。いくつかの実施形態では、０．０５＜φ≦０．２５である。いくつかの実施形態では、Ｓｏｅ（ｖ）＜０である。
【００２６】
いくつかの実施形態では、含浸液体は、シリコーン油、ジカプリル酸／ジカプリン酸プロピレングリコール、パーフルオロポリエーテル（ＰＦＰＥ）、ポリアルファオレフィン（ＰＡＯ）、合成炭化水素コオリゴマー、フッ化ポリシロキサン、プロピレングリコール、テトラクロルエチレン（パークロルエチレン）、フェニルイソチオシアナート（フェニルカラシ油）、ブロモベンゼン、ヨードベンゼン、ｏ−ブロモトルエン、アルファ−クロロナフタレン、アルファ−ブロモナフタレン、四臭化アセチレン、１−ブチル−３−メチルイミダゾリウムビス（トリフルオロメチルスルホニル）イミド（ＢＭＩｍ）、トリブロモヒドリン（１，２，３−トリブロモプロパン）、二臭化エチレン、二硫化炭素、ブロモホルム、ヨウ化メチレン（ジヨードメタン）、ｓｔａｎｏｌａｘ、Ｓｑｕｉｂｂ流動ワセリン、ｐ−ブロモトルエン、モノブロモベンゼン、パークロルエチレン、二硫化炭素、フェニルカラシ油、モノヨードベンゼン、アルファ−モノクロロ−ナフタレン、四臭化アセチレン、アニリン、ブチルアルコール、イソアミルアルコール、ｎ−ヘプチルアルコール、クレゾール、オレイン酸、リノレン酸、およびアミルフタレートから成る群から選択される少なくとも１つの部材を備える。
【００２７】
いくつかの実施形態では、固体特徴は、ポリマー固体、セラミック固体、フッ化固体、金属間固体、および複合固体から成る群から選択される少なくとも１つの部材を備える。いくつかの実施形態では、固体特徴は、化学的に修飾された表面、コーティングされた表面、接合された単層を伴う表面を備える。いくつかの実施形態では、固体特徴は、細孔、空洞、ウェル、相互接続された細孔、および相互接続された空洞から成る群から選択される少なくとも１つの部材を画定する。いくつかの実施形態では、固体特徴は、支柱、ナノ針、ナノグラス、略球形粒子、および非晶質粒子から成る群から選択される少なくとも１つの部材を備える。いくつかの実施形態では、固体特徴は、粗面表面を有する（例えば、固体特徴は、表面粗度＜１μｍを有する）。いくつかの実施形態では、粗面表面は、θｏｓ（ｖ），ｒｅｃｅｄｉｎｇ＜θｃであって、式中、θｃが、臨界接触角であるように、その間またはその中に液体の安定した含浸を提供する。いくつかの実施形態では、液体含浸表面は、表面に接触する水滴が、表面上にピン固定または貫入されず、かつ４０°未満の転落角αを有するように構成される。いくつかの実施形態では、水滴は、３５°未満、３０°未満、２５°未満、または２０°未満の転落角αを有する。
【００２８】
別の側面では、本発明は、液体含浸表面であって、含浸液体と、含浸液体をその間またはその中に安定させて含有するように十分に近接して離間される固体特徴の基質とを備える、表面を備える、物品であって、（ｉ）θｏｓ（ｅ），ｒｅｃｅｄｉｎｇ＝０であることと、（ｉｉ）θｏｓ（ｖ），ｒｅｃｅｄｉｎｇ＝０およびθｏｓ（ｅ），ｒｅｃｅｄｉｎｇ＝０であることとのうちの一方または両方が該当し、式中、θｏｓ（ｅ），ｒｅｃｅｄｉｎｇは、含浸液体（下付き文字「ｅ」）と異なる表面の外部の非気相（例えば、液体、固体、半固体、ゲル）の存在下における、表面（下付き文字「ｓ」）上の含浸液体（例えば、油、下付き文字「ｏ」）の後退接触角であって、θｏｓ（ｖ），ｒｅｃｅｄｉｎｇは、気相（下付き文字「ｖ」、例えば、空気）の存在下における、表面（下付き文字「ｓ」）上の含浸液体（例えば、油、下付き文字「ｏ」）の後退接触角である、物品を対象とする。
【００２９】
別の側面では、本発明は、液体含浸表面であって、含浸液体と、含浸液体をその間またはその中に安定させて含有するように十分に近接して離間される固体特徴の基質とを備える、表面であって、（ｉ）θｏｓ（ｖ），ｒｅｃｅｄｉｎｇ＞０であることと、（ｉｉ）θｏｓ（ｅ），ｒｅｃｅｄｉｎｇ＞０であることとのうちの一方または両方が該当し、式中、θｏｓ（ｖ），ｒｅｃｅｄｉｎｇは、気相（下付き文字「ｖ」、例えば、空気）の存在下における、表面（下付き文字「ｓ」）上の含浸液体（例えば、油、下付き文字「ｏ」）の後退接触角であって、θｏｓ（ｅ），ｒｅｃｅｄｉｎｇは、含浸液体（下付き文字「ｅ」）と異なる表面の外部の非気相（例えば、液体、固体、半固体、ゲル）の存在下における、表面（下付き文字「ｓ」）上の含浸液体（例えば、油、下付き文字「ｏ」）の後退接触角である、表面を対象とする。
【００３０】
いくつかの実施形態では、θｏｓ（ｖ），ｒｅｃｅｄｉｎｇ＞０であって、かつθｏｓ（ｅ），ｒｅｃｅｄｉｎｇ＞０の両方である。いくつかの実施形態では、（ｉ）θｏｓ（ｖ），ｒｅｃｅｄｉｎｇ＜θｃであることと、（ｉｉ）θｏｓ（ｅ），ｒｅｃｅｄｉｎｇ＜θｃであることとのうちの一方または両方が該当し、式中、θｃは、臨界接触角である。いくつかの実施形態では、（ｉ）θｏｓ（ｖ），ｒｅｃｅｄｉｎｇ＜θ＊ｃであることと、（ｉｉ）θｏｓ（ｅ），ｒｅｃｅｄｉｎｇ＜θ＊ｃであることとのうちの一方または両方が該当し、式中、θ＊ｃ＝ｃｏｓ−１（１／ｒ）であって、ｒは、表面の固体部分の粗度である。
【００３１】
いくつかの実施形態では、物品は、パイプライン、蒸気タービン部品、ガスタービン部品、航空機部品、風力タービン部品、眼鏡、鏡、送電線、コンテナ、フロントガラス、エンジン部品、管、ノズル、あるいはその一部またはコーティングから成る群から選択される部材である。いくつかの実施形態では、該表面は、該固体特徴の上方に延在する、過剰含浸液体（例えば、油）の引上領域を備える。
【００３２】
本明細書に説明される（例えば、前述の）側面のいずれかのいくつかの実施形態では、物品はさらに、該表面の外部の（かつ該表面と接触する）該非気相の材料をさらに備え、該物品は、該非気相材料を含有する［例えば、物品は、コンテナ、パイプライン、ノズル、弁、導管、容器、瓶、金型、鋳型、伝送管、ボウル、桶、貯蔵箱、キャップ（例えば、洗濯用洗剤キャップ）、および／または管である］。いくつかの実施形態では、該表面の外部の該非気相の該材料は、食品、化粧品、セメント、アスファルト、タール、アイスクリーム、卵黄、水、アルコール、水銀、ガリウム、冷却剤、歯磨き粉、塗料、ピーナッツバター、ゼリー、ジャム、マヨネーズ、ケチャップ、マスタード、調味料、洗濯用洗剤、消費者製品、ガソリン、石油製品、油、生物学的流体、血液、血漿のうちの１つ以上を備える。
【００３３】
別の側面では、本発明は、本明細書に説明される（例えば、前述の）任意の物品を使用する方法であって、該表面を水に暴露させるステップを含む、方法を対象とする。
【００３４】
別の側面では、本発明は、請求項２８から４７のいずれかに記載の物品を使用する方法であって、該表面を表面の外部の、含浸液体と異なる該非気相（例えば、液体または半固体）外部に暴露するステップを含む、方法を対象とする。いくつかの実施形態では、非気相は、食品、化粧品、セメント、アスファルト、タール、アイスクリーム、卵黄、水、アルコール、水銀、ガリウム、冷却剤、歯磨き粉、塗料、ピーナッツバター、ゼリー、ジャム、マヨネーズ、ケチャップ、マスタード、調味料、洗濯用洗剤、消費者製品、ガソリン、石油製品、油、生物学的流体、血液、血漿のうちの１つ以上を備える。
本発明は、例えば、以下を提供する。
（項目１）
液体含浸表面を備える物品であって、前記表面は、含浸液体と、前記含浸液体をその間またはその中に安定させて含有するように十分に近接して離間される固体特徴の基質とを備え、
（ｉ）０＜φ≦０．２５であって、式中φは、平衡時（例えば、平衡は、擬平衡を包含し得る）、非浸水固体（すなわち、前記含浸液体によって含浸されない、例えば、「非浸水」であるが、依然として、水と接触し得る）に対応する前記液体含浸表面の投影表面積の代表的割合であることと、
（ｉｉ）Ｓｏｗ（ｖ）＜０であって、式中、Ｓｏｗ（ｖ）は、γｗｖ−γｗｏ−γｏｖとして定義される拡散係数であって、γは、下付き文字によって指定される２つの相間の界面張力であって、前記下付き文字は、ｗ、ｖ、およびｏから選択され、ｗは、水であって、ｖは、前記表面と接触する気相であって（例えば、空気）、およびｏは、前記含浸液体であることと、
のうちの一方または両方が該当する、物品。
（項目２）
０＜φ≦０．２５である、項目１に記載の物品。
（項目３）
０．０１＜φ≦０．２５である、項目１に記載の物品。
（項目４）
Ｓｏｗ（ｖ）＜０である、前記項目のいずれかに記載の物品。
（項目５）
前記含浸液体は、シリコーン油、ジカプリル酸／ジカプリン酸プロピレングリコール、パーフルオロポリエーテル（ＰＦＰＥ）、ポリアルファオレフィン（ＰＡＯ）、合成炭化水素コオリゴマー、フッ化ポリシロキサン、プロピレングリコール、テトラクロルエチレン（パークロルエチレン）、フェニルイソチオシアナート（フェニルカラシ油）、ブロモベンゼン、ヨードベンゼン、ｏ−ブロモトルエン、アルファ−クロロナフタレン、アルファ−ブロモナフタレン、四臭化アセチレン、１−ブチル−３−メチルイミダゾリウムビス（トリフルオロメチルスルホニル）イミド（ＢＭＩｍ）、トリブロモヒドリン（１，２，３−トリブロモプロパン）、二臭化エチレン、二硫化炭素、ブロモホルム、ヨウ化メチレン（ジヨードメタン）、ｓｔａｎｏｌａｘ、Ｓｑｕｉｂｂ流動ワセリン、ｐ−ブロモトルエン、モノブロモベンゼン、パークロルエチレン、二硫化炭素、フェニルカラシ油、モノヨードベンゼン、アルファ−モノクロロ−ナフタレン、四臭化アセチレン、アニリン、ブチルアルコール、イソアミルアルコール、ｎ−ヘプチルアルコール、クレゾール、オレイン酸、リノレン酸、およびアミルフタレートから成る群から選択される少なくとも１つの部材を備える、前記項目のいずれかに記載の物品。
（項目６）
前記固体特徴は、ポリマー固体、セラミック固体、フッ化固体、金属間固体、および複合固体から成る群から選択される少なくとも１つの部材を備える、前記項目のいずれかに記載の物品。
（項目７）
前記固体特徴は、化学的に修飾された表面、コーティングされた表面、接合された単層を伴う表面を備える、前記項目のいずれかに記載の物品。
（項目８）
前記固体特徴は、細孔、空洞、ウェル、相互接続された細孔、および相互接続された空洞から成る群から選択される少なくとも１つの部材を画定する、前記項目のいずれかに記載の物品。
（項目９）
前記固体特徴は、支柱、ナノ針、ナノグラス、略球形粒子、および非晶質粒子から成る群から選択される少なくとも１つの部材を備える、前記項目のいずれかに記載の物品。
（項目１０）
前記固体特徴は、粗面表面を有する（例えば、前記固体特徴は、表面粗度＞５０ｎｍ、＞１００ｎｍ、例えば、また、＜１μｍを有する）、前記項目のいずれかに記載の物品。（項目１１）
前記粗面表面は、θｏｓ（ｖ），ｒｅｃｅｄｉｎｇ＜θｃであって、式中、θｃは、臨界接触角であるように、その間またはその中に液体の安定した含浸を提供する、項目１０に記載の物品。
（項目１２）
前記液体含浸表面は、前記表面に接触する水滴が、前記表面上にピン固定または貫入されず、かつ４０°未満の転落角αを有するように構成される、前記項目のいずれかに記載の物品。
（項目１３）
前記水滴は、２５°未満の転落角αを有する、項目１２に記載の物品。
（項目１４）
液体含浸表面を備える物品であって、前記表面は、含浸液体と、前記含浸液体をその間またはその中に安定させて含有するように十分に近接して離間される固体特徴の基質とを備え、
（ｉ）θｏｓ（ｗ），ｒｅｃｅｄｉｎｇ＝０であることと、
（ｉｉ）θｏｓ（ｖ），ｒｅｃｅｄｉｎｇ＝０およびθｏｓ（ｗ），ｒｅｃｅｄｉｎｇ＝０であることと、
のうちの一方または両方が該当し、式中、θｏｓ（ｗ），ｒｅｃｅｄｉｎｇは、水（下付き文字「ｗ」）の存在下における、前記表面（下付き文字「ｓ」）上の前記含浸液体（例えば、油、下付き文字「ｏ」）の後退接触角であって、θｏｓ（ｖ），ｒｅｃｅｄｉｎｇは、気相（下付き文字「ｖ」、例えば、空気）の存在下における、前記表面（下付き文字「ｓ」）上の前記含浸液体（例えば、油、下付き文字「ｏ」）の後退接触角である、物品。
（項目１５）
液体含浸表面を備える物品であって、前記表面は、含浸液体と、前記含浸液体をその間またはその中に安定させて含有するように十分に近接して離間される固体特徴の基質とを備え、
（ｉ）θｏｓ（ｖ），ｒｅｃｅｄｉｎｇ＞０であることと、
（ｉｉ）θｏｓ（ｗ），ｒｅｃｅｄｉｎｇ＞０であることと、
のうちの一方または両方が該当し、式中、θｏｓ（ｖ），ｒｅｃｅｄｉｎｇは、気相（下付き文字「ｖ」、例えば、空気）の存在下における、前記表面（下付き文字「ｓ」）上の前記含浸液体（例えば、油、下付き文字「ｏ」）の後退接触角であって、θｏｓ（ｗ），ｒｅｃｅｄｉｎｇは、水（下付き文字「ｗ」）の存在下における、前記表面上の（下付き文字「ｓ」）前記含浸液体（例えば、油、下付き文字「ｏ」）の後退接触角である、物品。
（項目１６）
θｏｓ（ｖ），ｒｅｃｅｄｉｎｇ＞０であって、かつθｏｓ（ｗ），ｒｅｃｅｄｉｎｇ＞０の両方である、項目１５に記載の物品。
（項目１７）
（ｉ）θｏｓ（ｖ），ｒｅｃｅｄｉｎｇ＜θｃであることと、
（ｉｉ）θｏｓ（ｗ），ｒｅｃｅｄｉｎｇ＜θｃであることと、
のうちの一方または両方が該当し、式中、θｃは、臨界接触角である、項目１５または１６に記載の物品。
（項目１８）
（ｉ）θｏｓ（ｖ），ｒｅｃｅｄｉｎｇ＜θ＊ｃであることと、
（ｉｉ）θｏｓ（ｗ），ｒｅｃｅｄｉｎｇ＜θ＊ｃであることと、
のうちの一方または両方が該当し、式中θ＊ｃ＝ｃｏｓ−１（１／ｒ）であって、ｒは、前記表面の固体部分の粗度である、項目１５から１７のいずれかに記載の物品。
（項目１９）
前記物品は、パイプライン、蒸気タービン部品、ガスタービン部品、航空機部品、風力タービン部品、眼鏡、鏡、送電線、コンテナ、フロントガラス、エンジン部品、ノズル、管、あるいはその一部またはコーティングから成る群から選択される部材である、項目１５から１８のいずれかに記載の物品。
（項目２０）
内部表面を備える物品であって、少なくとも部分的に、封入され（例えば、前記物品は、油パイプライン、他のパイプライン、消費者製品コンテナ、他のコンテナである）、粘度μ１の流体を含有または移送するために適合され、前記内部表面は、液体含浸表面を備え、前記液体含浸表面は、含浸液体と、前記含浸液体をその間またはその中に安定させて含有するように十分に近接して離間される固体特徴の基質とを備え、前記含浸液体は、水（粘度μ２を有する）を備える、物品。
（項目２１）
μ１／μ２＞１である、項目２０に記載の物品。
（項目２２）
μ１／μ２＞０．１である、項目２０に記載の物品。
（項目２３）
（ｈ／Ｒ）（μ１／μ２）＞０．１である（ｈは、前記固体特徴の平均高さであって、Ｒは、前記パイプの半径または開放システム内の平均流体深度である）、項目２０から２２のいずれかに記載の物品。
（項目２４）
（ｈ／Ｒ）（μ１／μ２）＞０．５である、項目２３に記載の物品。
（項目２５）
Ｒ＜１ｍｍである、項目２３または２４に記載の物品。
（項目２６）
前記含浸液体は、添加剤（例えば、界面活性剤）を備え、前記含浸液体の蒸発を防止または低減させる、項目２０から２５のいずれかに記載の物品。
（項目２７）
前記表面は、前記固体特徴の上方に延在する、過剰含浸液体（例えば、油）の引上領域を備える、項目１から１９のいずれかに記載の物品。
（項目２８）
液体含浸表面を備える物品であって、前記表面は、含浸液体と、前記含浸液体をその間またはその中に安定させて含有するように十分に近接して離間される固体特徴の基質とを備え、
（ｉ）０＜φ≦０．２５であって、式中、φは、平衡時（例えば、平衡は、擬平衡を包含し得る）、非浸水固体（すなわち、前記含浸液体によって含浸されない、すなわち、「非浸水」であるが、依然として、前記表面の外部の非気相と接触し得る）に対応する前記液体含浸表面の投影表面積の代表的割合であることと、
（ｉｉ）Ｓｏｅ（ｖ）＜０であって、式中、Ｓｏｅ（ｖ）は、γｅｖ−γｅｏ−γｏｖとして定義される拡散係数であって、γは、下付き文字によって指定される２つの相間の界面張力であって、前記下付き文字は、ｅ、ｖ、およびｏから選択され、ｅは、前記表面の外部の、前記含浸液体と異なる、非気相（例えば、液体または半固体）であって、ｖは、前記表面の外部の気相（例えば、空気）であって、およびｏは、前記含浸液体であることと、
のうちの一方または両方が該当する、物品。
（項目２９）
０＜φ≦０．２５である、項目２８に記載の物品。
（項目３０）
０．０１＜φ≦０．２５である、項目２８に記載の物品。
（項目３１）
Ｓｏｅ（ｖ）＜０である、項目２８から３０のいずれかに記載の物品。
（項目３２）
前記含浸液体は、シリコーン油、ジカプリル酸／ジカプリン酸プロピレングリコール、パーフルオロポリエーテル（ＰＦＰＥ）、ポリアルファオレフィン（ＰＡＯ）、合成炭化水素コオリゴマー、フッ化ポリシロキサン、プロピレングリコール、テトラクロルエチレン（パークロルエチレン）、フェニルイソチオシアナート（フェニルカラシ油）、ブロモベンゼン、ヨードベンゼン、ｏ−ブロモトルエン、アルファ−クロロナフタレン、アルファ−ブロモナフタレン、四臭化アセチレン、１−ブチル−３−メチルイミダゾリウムビス（トリフルオロメチルスルホニル）イミド（ＢＭＩｍ）、トリブロモヒドリン（１，２，３−トリブロモプロパン）、二臭化エチレン、二硫化炭素、ブロモホルム、ヨウ化メチレン（ジヨードメタン）、ｓｔａｎｏｌａｘ、Ｓｑｕｉｂｂ流動ワセリン、ｐ−ブロモトルエン、モノブロモベンゼン、パークロルエチレン、二硫化炭素、フェニルカラシ油、モノヨードベンゼン、アルファ−モノクロロ−ナフタレン、四臭化アセチレン、アニリン、ブチルアルコール、イソアミルアルコール、ｎ−ヘプチルアルコール、クレゾール、オレイン酸、リノレン酸、およびアミルフタレートから成る群から選択される少なくとも１つの部材を備える、項目２８から３１のいずれかに記載の物品。
（項目３３）
前記固体特徴は、ポリマー固体、セラミック固体、フッ化固体、金属間固体、および複合固体から成る群から選択される少なくとも１つの部材を備える、項目２８から３２のいずれかに記載の物品。
（項目３４）
前記固体特徴は、化学的に修飾された表面、コーティングされた表面、接合された単層を伴う表面を備える、項目２８から３３のいずれかに記載の物品。
（項目３５）
前記固体特徴は、細孔、空洞、ウェル、相互接続された細孔、および相互接続された空洞から成る群から選択される少なくとも１つの部材を画定する、項目２８から３４のいずれかに記載の物品。
（項目３６）
前記固体特徴は、支柱、ナノ針、ナノグラス、略球形粒子、および非晶質粒子から成る群から選択される少なくとも１つの部材を備える、項目２８から３５のいずれかに記載の物品。
（項目３７）
前記固体特徴は、粗面表面を有する（例えば、前記固体特徴は、表面粗度＜１μｍを有する）、項目２８から３６のいずれかに記載の物品。
（項目３８）
前記粗面表面は、θｏｓ（ｖ），ｒｅｃｅｄｉｎｇ＜θｃであって、式中、θｃが、臨界接触角であるように、その間またはその中に液体の安定した含浸を提供する、項目３７に記載の物品。
（項目３９）
前記液体含浸表面は、前記表面に接触する水滴が、前記表面上にピン固定または貫入されず、かつ４０°未満の転落角αを有するように構成される、項目２８から３７のいずれかに記載の物品。
（項目４０）
前記水滴は、２５°未満の転落角αを有する、項目３９に記載の物品。
（項目４１）
液体含浸表面を備える物品であって、前記表面は、含浸液体と、前記含浸液体をその間またはその中に安定させて含有するように十分に近接して離間される固体特徴の基質とを備え、
（ｉ）θｏｓ（ｅ），ｒｅｃｅｄｉｎｇ＝０であることと、
（ｉｉ）θｏｓ（ｖ），ｒｅｃｅｄｉｎｇ＝０およびθｏｓ（ｅ），ｒｅｃｅｄｉｎｇ＝０であることと、
のうちの一方または両方が該当し、式中、θｏｓ（ｅ），ｒｅｃｅｄｉｎｇは、前記含浸液体（下付き文字「ｅ」）と異なる前記表面の外部の非気相（例えば、液体、固体、半固体、ゲル）の存在下における、前記表面（下付き文字「ｓ」）上の前記含浸液体（例えば、油、下付き文字「ｏ」）の後退接触角であって、θｏｓ（ｖ），ｒｅｃｅｄｉｎｇは、気相（下付き文字「ｖ」、例えば、空気）の存在下における、前記表面（下付き文字「ｓ」）上の前記含浸液体（例えば、油、下付き文字「ｏ」）の後退接触角である、物品。
（項目４２）
液体含浸表面を備える物品であって、前記表面は、含浸液体と、前記含浸液体をその間またはその中に安定させて含有するように十分に近接して離間される固体特徴の基質とを備え、
（ｉ）θｏｓ（ｖ），ｒｅｃｅｄｉｎｇ＞０であることと、
（ｉｉ）θｏｓ（ｅ），ｒｅｃｅｄｉｎｇ＞０であることと、
のうちの一方または両方が該当し、式中、θｏｓ（ｖ），ｒｅｃｅｄｉｎｇは、気相（下付き文字「ｖ」、例えば、空気）の存在下における、前記表面（下付き文字「ｓ」）上の前記含浸液体（例えば、油、下付き文字「ｏ」）の後退接触角であって、θｏｓ（ｅ），ｒｅｃｅｄｉｎｇは、前記含浸液体（下付き文字「ｅ」）と異なる前記表面の外部の非気相（例えば、液体、固体、半固体、ゲル）の存在下における、前記表面（下付き文字「ｓ」）上の前記含浸液体（例えば、油、下付き文字「ｏ」）の後退接触角である、物品。
（項目４３）
θｏｓ（ｖ），ｒｅｃｅｄｉｎｇ＞０であって、かつθｏｓ（ｅ），ｒｅｃｅｄｉｎｇ＞０の両方である、項目４２に記載の物品。
（項目４４）
（ｉ）θｏｓ（ｖ），ｒｅｃｅｄｉｎｇ＜θｃであることと、
（ｉｉ）θｏｓ（ｅ），ｒｅｃｅｄｉｎｇ＜θｃであることと、
のうちの一方または両方が該当し、式中、θｃは、臨界接触角である、項目４２または４３に記載の物品。
（項目４５）
（ｉ）θｏｓ（ｖ），ｒｅｃｅｄｉｎｇ＜θ＊ｃであることと、
（ｉｉ）θｏｓ（ｅ），ｒｅｃｅｄｉｎｇ＜θ＊ｃであることと、
のうちの一方または両方が該当し、式中、θ＊ｃ＝ｃｏｓ−１（１／ｒ）であって、ｒは、前記表面の固体部分の粗度である、項目４２から４４のいずれかに記載の物品。
（項目４６）
前記物品は、パイプライン、蒸気タービン部品、ガスタービン部品、航空機部品、風力タービン部品、眼鏡、鏡、送電線、コンテナ、フロントガラス、エンジン部品、管、ノズル、あるいはその一部またはコーティングから成る群から選択される部材である、項目４２から４５のいずれかに記載の物品。
（項目４７）
前記表面は、前記固体特徴の上方に延在する、過剰含浸液体（例えば、油）の引上領域を備える、項目２８から４６のいずれかに記載の物品。
（項目４８）
前記表面を水に暴露するステップを含む、項目１から２７のいずれかに記載の物品を使用する方法。
（項目４９）
前記表面を前記表面の外部の、前記含浸液体と異なる、前記非気相（例えば、液体または半固体）に暴露するステップを含む、項目２８から４７のいずれかに記載の物品を使用する方法。
（項目５０）
前記非気相は、食品、化粧品、セメント、アスファルト、タール、アイスクリーム、卵黄、水、アルコール、水銀、ガリウム、冷却剤、歯磨き粉、塗料、ピーナッツバター、ゼリー、ジャム、マヨネーズ、ケチャップ、マスタード、調味料、洗濯用洗剤、消費者製品、ガソリン、石油製品、油、生物学的流体、血液、血漿のうちの１つ以上を備える、項目５０に記載の方法。
（項目５１）
前記表面の外部の（かつ前記表面と接触する）前記非気相の材料をさらに備え、前記物品は、前記非気相材料を含有する［例えば、前記物品は、コンテナ、パイプライン、ノズル、弁、導管、容器、瓶、金型、鋳型、伝送管、ボウル、桶、貯蔵箱、キャップ（例えば、洗濯用洗剤キャップ）、および／または管である］、項目１から４７のいずれかに記載の物品。
（項目５２）
前記表面の外部の前記非気相の材料は、食品、化粧品、セメント、アスファルト、タール、アイスクリーム、卵黄、水、アルコール、水銀、ガリウム、冷却剤、歯磨き粉、塗料、ピーナッツバター、ゼリー、ジャム、マヨネーズ、ケチャップ、マスタード、調味料、洗濯用洗剤、消費者製品、ガソリン、石油製品、油、生物学的流体、血液、血漿のうちの１つ以上を備える、項目５１に記載の物品。
【図面の簡単な説明】
【００３５】
本発明の目的および特徴は、以下に説明される図面および請求項を参照することによって、より理解され得る。
【図１−１】図１は、部分的に、浸水されている、液体含浸表面の概略断面図および対応する上面図を図示する。
【図１−２】図１（ａ）は、固体を完全に湿潤させる潤滑剤で含浸されたテクスチャ加工された表面上に置かれた液体液滴の概略図を図示する。図１（ｂ）は、空気および液滴液体の存在下、非ゼロ接触角を伴う固体を湿潤させる潤滑剤で含浸されたテクスチャ加工された表面上に置かれた液体液滴の概略図を図示する。図１（ｃ）は、ＯＴＳ（オクタデシルトリクロロシラン）でコーティングされ、シリコーン油で含浸されたシリコンマイクロ支柱表面（支柱辺ａ＝１０μｍ、高さ＝１０μｍ、および間隔ｂ＝１０μｍ）上の水滴を図示する。図１（ｄ）は、ＯＴＳ（オクタデシルトリクロロシラン）でコーティングされ、１−ブチル−３−メチルイミダゾリウムビス（トリフルオロメチルスルホニル）イミド（ＢＭＩｍ）で含浸されたシリコンマイクロ支柱表面（支柱辺ａ＝１０μｍ、高さ＝１０μｍ、および間隔ｂ＝１０μｍ）上の水滴を図示する。図１（ｅ）および１（ｆ）は、蛍光染料がシリコーン油およびＢＭＩｍ中に溶解されたときのＵＶ照明下の水滴を図示する。底部領域は、潤滑油がテクスチャ表面（ｂ＝５０μｍ）上に引き上げられることを示す。図１（ｇ）および１（ｈ）は、含浸テクスチャのレーザ共焦点蛍光顕微鏡（ＬＣＦＭ）画像を示し、油で被覆されたことを示唆する、シリコーン油の場合、支柱上部が明るく（図１（ｇ））、乾燥していることを示唆する、ＢＭＩｍの場合、暗いことを示す（図１（ｈ））。図１（ｉ）は、含浸テクスチャのＥＳＥＭ画像を図示し、テクスチャ内に取り込まれたシリコーン油を示し、支柱上部を湿潤させる膜が薄いことを示唆する。図１（ｊ）は、ＢＭＩｍで含浸されたテクスチャのＳＥＭ画像を図示し、支柱上部の離散液滴を示し、この場合、膜が安定していないことを示す。
【図１−３】図１（ｋ）は、液滴の外側および真下の湿潤構成の概略図を図示する。単位面積あたりの総界面エネルギーは、個々の界面エネルギー寄与率を合計することによって、構成毎に計算される。各構成の安定性のための等価要件もまた、図１（ａ）に示される。
【図２】図２は、潤滑剤でカプセル化された表面上に置かれた水滴の可能性として考えられる熱力学状態の概略図を図示する。上部の２つの概略図は、液滴が潤滑剤によって覆い隠されるかどうかを図示する。いずれの場合も、図示されるように、空気（垂直軸）および水（水平軸）の存在下、潤滑剤がテクスチャを湿潤させる方法に応じて、６つの可能性として考えられる状態が存在する。
【図３】図３（ａ）は、種々の潤滑剤粘性、支柱間隔、および液滴サイズに関して、基材傾斜角の関数として、水滴の測定された速度を図示する。図３（ｂ）は、スケーリングモデルにおいて検討される種々のパラメータを示す、潤滑剤含浸表面上を移動する水滴の概略図である。図３（ｃ）は、水滴に対して測定されたいくつかのコーヒー粒子の軌道を図示し、液滴が、表面を横断して滑動するのではなく、転落することを表す。図３（ｄ）は、図３（ａ）に示されるデータ点を単一曲線上にまとめた無次元化プロットである。
【図４】図４は、本発明のある実施形態による、６つの液体含浸表面湿潤状態を説明する、概略図である。
【図５】図５は、本発明のある実施形態による、図４に示される６つの液体含浸表面湿潤状態に関する条件を示す、概略図である。
【図６】図６は、本発明のある実施形態による、転落角対出現面積割合φのプロットと、ＢＭＩｍ含浸テクスチャの２つのＳＥＭ画像を含む。
【図７】図７および８は、本発明のある実施形態による、液体覆隠効果による凝結を防止することによる凝縮抑制を実証する。
【図８】図７および８は、本発明のある実施形態による、液体覆隠効果による凝結を防止することによる凝縮抑制を実証する。
【図９】図９は、本発明のある実施形態による、特に、油が高粘度を有する場合の、近隣水滴間の油の排出率の低下による凝縮抑制を実証する。
【図１０】図１０は、本発明のある実施形態による、特に、油が高粘度を有する場合の、近隣水滴間の油の排出率の低下による霜抑制を実証する。
【図１１】図１１（ａ）は、本明細書に説明されるいくつかの実施形態による、支柱間隔ｂの関数として、異なるカプセル化液体に関して測定された転落角を示す。シリコーン油含浸表面の場合、超低転落角が、いくつかの実施形態で観察され、これは、液滴の外側および真下の両方においてカプセル化されている支柱上部と一致する（状態Ａ３−Ｗ３、θｏｓ（ａ），θｏｓ（ｗ）＝０）。ＢＭＩｍ含浸表面の場合に見られる高転落角は、液滴の外側および真下に出現している支柱上部と一致する（状態Ａ２−Ｗ２、θｃ＞θｏｓ（ａ），θｏｓ（ｗ）＞０）。図１１（ｂ）は、本発明のある実施形態による、ＢＭＩｍ含浸テクスチャのＳＥＭ画像を示し、支柱上部が乾燥していることを表す。図１１（ｃ）は、本発明のある実施形態による、ナノグラスを追加することによって、さらに粗面化された支柱のＳＥＭ画像を示し、支柱がＢＭＩｍで被覆され、その結果、転落角が低下する。図１１（ｄ）は、本発明のある実施形態による、関連ピン固定力（以下に論じられる式（１１）の右側）の関数として、転落の瞬間におけるスケーリングされた重力（以下に論じられる式（１１）の左側）の無次元化プロットを示し、転落データが、概して、スケーリングと一致することを実証する。
【図１２】図１２（ａ）は、本発明のある実施形態による、シリコンマイクロ支柱アレイのＳＥＭ画像である。図１２（ｂ）は、本発明のある実施形態による、ナノグラスでエッチングされたシリコンマイクロ支柱のＳＥＭ画像である。
【図１３】図１３は、本発明のある実施形態による、イオン性液体（ＢＭＩｍ）で含浸されたナノグラス被覆シリコンマイクロ柱のＳＥＭ画像を示す。いくつかの実施形態では、ＢＭＩｍは、右側に示されるように、ナノリッジ間の間隙を完全に充填し、浸漬コーティング後、空気への固体表面の略無暴露をもたらす。
【化１】
2019135047.tif 000003
【発明を実施するための形態】
【００３６】
特許請求される本発明の組成物、混合物、システム、デバイス、方法、およびプロセスは、本明細書で説明される実施形態からの情報を使用して開発される変形および適合を包含するということが検討される。本明細書で説明される組成物、混合物、システム、デバイス、方法、およびプロセスの適合および／または変更は、関連技術分野における当業者によって実施されてもよい。
【００３７】
発明を実施するための形態を通して、物品、デバイス、装置、およびシステムが、具体的構成要素を有する、含む、または備えるとして説明される場合、あるいはプロセスおよび方法が、具体的ステップを有する、含む、または備えるとして説明される場合、加えて、列挙された構成要素から本質的に成る、または列挙された構成要素から成る本発明の物品、デバイス、装置、およびシステムが存在すること、ならびに、列挙された処理ステップから本質的に成る、または列挙された処理ステップから成る本発明に従うプロセスおよび方法が存在することが、検討される。
【００３８】
同様に、物品、デバイス、混合物、装置、ならびに組成物が、具体的化合物および／もしくは物質を有する、含む、または備えるとして説明される場合、加えて、列挙された化合物および／もしくは物質から本質的に成る、または列挙された化合物および／もしくは物質から成る本発明の物品、デバイス、混合物、装置、ならびに組成物が存在するということが検討される。
【００３９】
ステップの順序または具体的動作を実施する順序は、本発明が実施可能である限り、重要ではないことを理解すべきである。さらに、２つ以上のステップまたは動作が同時に行われてもよい。
【００４０】
例えば、背景技術の章における任意の刊行物の本明細書での言及は、その刊行物が、本明細書で提示される請求項のいずれかに関連する先行技術として役立つということの承認ではない。背景技術の章は、明瞭にする目的で提示され、いずれかの請求項に関連する先行技術の説明として提示されるものではない。
【００４１】
設計された化学構造および粗度を伴う表面は、以下にさらに詳細に説明されるように、多種多様な商業および技術用途において非常に有用となり得る、顕著な非湿潤性特性を保有する。
【００４２】
いくつかの実施形態では、「ａ」が、空気を示すための変数の下付き文字として使用される場合、「ｖ」もまた、適切である（ｖは、気相を示す）。また、「ｗ」が、水を示す変数の下付き文字である場合、「ｅ」もまた、含浸液体と異なる表面の外部の適切な相である（ｅは、非蒸気（例えば、液体、固体、半固体、ゲルを示す）。
【００４３】
いくつかの実施形態では、非湿潤性液体含浸表面が、含浸液体で含浸されたテクスチャを有する固体（例えば、支柱）を含むように提供される。いくつかの実施形態では、潤滑剤は、微視的テクスチャから生じる毛管力によって安定化され、潤滑剤が固体を優先的に湿潤させることを前提として、これは、液滴が、液滴の超低接触角ヒステリシス（約１°）によって証明されるように、非常に容易に、液体含浸表面の上方に移動（例えば、摺動、転落、滑動等）することを可能にする。いくつかの実施形態では、低ヒステリシスに加え、これらの非湿潤性表面は、自浄特性を提供し、高液滴衝撃圧力に耐え、損傷に応じて、毛管現象によって自己回復し、種々の液体を撥ね付け、氷付着性を低減させることができる。接触線形態は、液滴ピン固定、故に、表面上のその移動度を左右する。
【００４４】
一般に、固体特徴は、本発明による使用のために好適な任意の材料から作製することができる、またはそれを含むことができる。本発明の種々の実施形態によると、マイクロスケールの固体特徴が、使用される（例えば、約１ミクロン〜約１００ミクロンの特性寸法、例えば、約１〜１０ミクロン、１０〜２０ミクロン、２０〜３０ミクロン、３０〜５０ミクロン、５０〜７０ミクロン、７０〜１００ミクロン）。ある実施形態では、ナノスケールの固体特徴が、使用される（例えば、約１ミクロン未満、例えば、約１ｎｍ〜約１ミクロン、例えば、約１〜１０ｎｍ、１０〜５０ｎｍ、５０〜１００ｎｍ、１００〜２００ｎｍ、２００〜３００ｎｍ、３００〜５００ｎｍ、５００〜７００ｎｍ、７００ｎｍ〜１ミクロン）。
【００４５】
いくつかの実施形態では、マイクロスケールの特徴が、使用される。いくつかの実施形態では、マイクロスケールの特徴は、粒子である。粒子は、ランダムまたは均一に、表面上に分散されることができる。粒子間の特性間隔は、約２００μｍ、約１００μｍ、約９０μｍ、約８０μｍ、約７０μｍ、約６０μｍ、約５０μｍ、約４０ｖｍ、約３０μｍ、約２０μｍ、約１０μｍ、約５μｍ、または１μｍであることができる。いくつかの実施形態では、粒子間の特性間隔は、１００μｍ〜１μｍ、５０μｍ〜２０μｍ、または４０μｍ−３０μｍの範囲内である。いくつかの実施形態では、粒子間の特性間隔は、１００μｍ〜８０μｍ、８０μｍ〜５０μｍ、５０μｍ〜３０μｍ、または３０μｍ〜１０μｍの範囲内である。いくつかの実施形態では、粒子間の特性間隔は、前述の任意の２つの値の範囲内である。
【００４６】
粒子は、平均寸法約２００μｍ、約１００μｍ、約９０μｍ、約８０、約７０μｍ、約６０μｍ、約５０μｍ、約４０μｍ、約３０μｍ、約２０μｍ、約１０μｍ、約５μｍ、または１μｍを有することができる。いくつかの実施形態では、粒子の平均寸法は、１００μｍ〜１μｍ、５０μｍ〜１０μｍ、または３０μｍ−〜２０μｍの範囲内である。いくつかの実施形態では、粒子の平均寸法は、１００μｍ〜８０μｍ、８０μｍ〜５０μｍ、５０μｍ〜３０μｍ、または３０μｍ〜１０μｍの範囲内である。いくつかの実施形態では、粒子の平均寸法は、前述の任意の２つの値の範囲内である。
【００４７】
いくつかの実施形態では、粒子は、多孔性である。粒子の特性細孔サイズ（例えば、細孔幅または長さ）は、約５０００ｎｍ、約３０００ｎｍ、約２０００ｎｍ、約１０００ｎｍ、約５００ｎｍ、約４００ｎｍ、約３００ｎｍ、約２００ｎｍ、約１００ｎｍ、約８０ｎｍ、約５０、約１０ｎｍであることができる。いくつかの実施形態では、特性細孔サイズは、２００ｎｍ〜２μｍまたは１００ｎｍ〜１μｍの範囲内である。いくつかの実施形態では、特性細孔サイズは、前記任意の２つの値の範囲内である。
【００４８】
いくつかの実施形態では、液体含浸表面は、表面に接触する水滴が、表面上にピン固定または貫入されないように構成される。
【００４９】
本明細書で使用されるように、出現面積割合φは、平衡時の非浸水固体に対応する液体含浸表面の投影表面積の代表的割合として定義される。用語「平衡」は、本明細書で使用されるように、基材が水平から離れて保持されるとき、含浸膜の平均厚が、重力による排水のため、経時的に変化せず、蒸発が無視可能である（例えば、液体含浸液体がその含浸液体の蒸気で飽和された環境内に置かれることになる場合）、条件を指す。同様に、用語「擬平衡」は、本明細書で使用されるように、蒸発が生じ得る、または徐々に溶解が生じ得る、条件を伴う、平衡を指す。膜平衡時の膜の平均厚は、増加高度における膜内の静水圧の低下のため、より高い高度にある基材の部分は、より薄いことに留意されたい。しかしながら、最終的に、表面の任意の部分の平均厚は、時間に伴って変化しない、平衡（または、擬平衡）に到達するであろう。
【００５０】
一般に、表面の「代表的割合」は、その部分が、表面全体を合理的に表すように、その上に十分な数の固体特徴を伴う、表面の一部を指す。ある実施形態では、「代表的割合」は、少なくとも、表面全体の１０分の１である。
【００５１】
図１を参照すると、部分的に浸水された液体含浸表面の概略断面図および対応する上面図が、示される。図１の左上図面は、円錐形状固体特徴の列の断面図を示す。非浸水固体１０２の投影表面積は、俯瞰画の陰影面積として示される一方、残りの非陰影面積は、浸水液体含浸表面１００の投影表面積を表す。本固体特徴の列の突起表面積に加え、半ランダムパターンに置かれた他の固体特徴が、俯瞰画に陰影として示される。同様に、均一に離間された支柱の列の横断面図が、図１の右に示される。良好にパターン化された支柱の付加的列が、俯瞰画に陰影として示される。実証されるように、本発明のいくつかの実施形態では、液体含浸表面は、ランダムおよび／または非ランダムにパターン化された固体特徴を含む。
【００５２】
本発明のある実施形態では、φは、０．３０、０．２５、０．２０、０．１５、０．１０、０．０５、０．０１、または０．００５未満である。ある実施形態では、φは、０．００１、０．００５、０．０１、０．０５、０．１０、０．１５、または０．２０を上回る。ある実施形態では、φは、約０〜約０．２５の範囲内である。ある実施形態では、φは、約０〜約０．０１の範囲内である。ある実施形態では、φは、約０．００１〜約０．２５の範囲内である。ある実施形態では、φは、約０．００１〜約０．１０の範囲内である。
【００５３】
いくつかの実施形態では、液体含浸表面は、含浸液体による覆隠効果が、本明細書に説明される異なる実施形態に従って、排除または誘発のいずれかが行なわれ得るように構成される。
【００５４】
本明細書で使用されるように、拡散係数Ｓｏｗ（ａ）は、γｗａ−γｗｏ−γｏａとして定義され、γは、下付き文字ｗ、ａ、およびｏによって指定される２つの相間の界面張力であって、ｗは、水であって、ａは、空気であって、ｏは、含浸液体である。界面張力は、Ｓｔａｕｆｆｅｒ，  Ｃ．  Ｅ．，“Ｔｈｅ  ｍｅａｓｕｒｅｍｅｎｔ  ｏｆ  ｓｕｒｆａｃｅ  ｔｅｎｓｉｏｎ  ｂｙ  ｔｈｅ  ｐｅｎｄａｎｔ  ｄｒｏｐ  ｔｅｃｈｎｉｑｕｅ，”Ｊ．  Ｐｈｙｓ．  Ｃｈｅｍ．  １９６５，６９，１９３３−１９３８（その文章は、参照することによって本明細書に組み込まれる）において説明されるように、垂滴方法を使用して測定されることができる。例示的表面およびその界面張力測定値（約２５℃時）は、以下の表３である。
【００５５】
任意の特定の理論によって拘束されることを所望するわけではないが、０未満のＳｏｗ（ａ）を有する含浸液体は、図１（ｃ）に見られるように、素材を覆い隠せず、含浸液体の損失をもたらさないであろう一方、０を上回るＳｏｗ（ａ）を有する含浸液体は、図１（ｂ）に見られるように、素材（濃縮水滴、細菌コロニー、固体表面）を覆い隠し、これは、腐食、汚損等を防止するために利用され得る。ある実施形態では、覆隠効果が、蒸気−液体変換（例えば、水蒸気、金属蒸気等）を防止するために使用される。ある実施形態では、覆隠効果が、液体−固体形成（例えば、氷、金属等）を抑制するために使用される。ある実施形態では、覆隠効果が、独立覆隠材料が、外部手段（電気または磁場のような）によって制御および指向され得るように、材料を搬送するためのリザーバを作製するために使用される。
【００５６】
図１（ｃ）は、ＯＴＳ（オクタデシルトリクロロシラン）でコーティングされ、シリコーン油で含浸されたシリコンマイクロ支柱表面（支柱辺ａ＝１０μｍ、高さ＝１０μｍ、および間隔ｂ＝１０μｍ）上の水滴を図示する。図１（ｄ）は、ＯＴＳ（オクタデシルトリクロロシラン）でコーティングされ、１−ブチル−３−メチルイミダゾリウムビス（トリフルオロメチルスルホニル）イミド（ＢＭＩｍ）で含浸されたシリコンマイクロ支柱表面（支柱辺ａ＝１０μｍ、高さ＝１０μｍ、および間隔ｂ＝１０μｍ）上の水滴を図示する。図１（ｅ）および１（ｆ）は、蛍光染料がシリコーン油およびＢＭＩｍ中に溶解されたときのＵＶ照明下の水滴を図示する。底部領域は、潤滑油がテクスチャ表面（ｂ＝５０μｍ）の上方に引き上げられることを示す。
【００５７】
図１（ｃ）は、シリコーン油含浸テクスチャ上に置かれた８μｌ水滴を示す。液滴は、大見掛け接触角（約１００°）を形成するが、固体表面に非常に近接する（図１（ｃ）における矢印によって示される）と、そのプロファイルは、凸面から凹面に変化する。
【００５８】
蛍光染料が、シリコーン油に添加され、ＵＶ光下で撮像されたとき、屈折点は、屈折点（図１（ｅ））における界面張力の垂直力平衡を満たすために油の環状隆線が引き上げられた高さに対応した。油は、液滴全体にわたって拡散するはずであるが（図１（ｃ））、覆隠効果膜が薄すぎて、これらの画像に捕捉されなかった。「湿潤隆線」もまた、イオン性液体の場合、観察された（図１（ｄ）、１（ｆ））。液滴移動度に対する湿潤隆線の重要性は、以下に論じられる。そのような湿潤隆線は、軟質基材上の液滴の周囲において観察されるものを連想させる。
【００５９】
テクスチャは、θｏｓ（ａ）＝０°の場合、油中に完全に浸水されることができる。本条件は、シリコーン油にも当てはまることが見出され、支柱の上部が安定した薄油膜によって被覆されるべきであることを含意する。本膜は、レーザ共焦点蛍光顕微鏡（ＬＣＦＭ）を使用して、実験的に観察された。支柱上部は、油中に溶解した蛍光染料の存在のため、明るく見える（図１（ｇ））。表面の環境ＳＥＭ画像（図１（ｉ））は、油充填テクスチャを示し、本膜が、数ミクロン厚未満であることを確認し、これは、完全湿潤性膜の以前の推定と一致する。一方、ＢＭＩｍは、平滑ＯＴＳコーティングシリコン表面（θｏｓ（ａ）＝６５±５°）上に非ゼロ接触角を有し、本潤滑剤を用いることによって、支柱上部が乾燥したままであるはずであることを示す。実際、ＬＣＦＭ画像は、これを確認している（図１（ｈ））。すなわち、支柱上部は、蛍光を発するための染料が存在しないため、暗く見える。ＢＭＩｍは、伝導性であって、超低蒸気圧を有するため、ＳＥＭにおいて撮像され得る。図１（ｊ）に示されるように、支柱上部に静置する離散液滴が、認められ、薄膜が、この場合、支柱上部に安定していないことを確認する。
【００６０】
安定した湿潤構成は、液滴の移動度に影響を及ぼす。図１（ｂ）に示されるように、ＢＭＩｍの場合、湿潤隆線を閉じ込める液滴の周縁に３つの別々の相接触線、すなわち、油−水−空気接触線、液滴の外側の油−固体−空気接触線、および液滴の真下の油−固体−水接触線が存在する。これらの接触線は、θｏｓ（ａ）＞０、θｏｓ（ｗ）＞０、およびＳｏｗ（ａ）＜０であるために存在する。対照的に、シリコーン油の場合（図１（ａ））、θｏｓ（ａ）＝０、θｏｓ（ｗ）＝０、およびＳｏｗ（ａ）＞０であるため、これらの接触線のいずれも、存在しない。これらの構成は、油含浸が可能であるそのような４相システムにおける１２の異なる構成のうちの２つにすぎない。これらの構成は、以下に論じられる。
【００６１】
これらの１２の状態のうちのどれが、所与の液滴、油、および基材材料に対して安定するかを予想することを可能にする、熱力学フレームワークが、以下の段落に論じられる。液滴の外側（空気環境内）の界面を考慮するための３つの可能性として考えられる構成と、液滴の真下（水環境内）の界面を考慮するために３つの可能性として考えられる構成とが存在する。これらの構成は、各構成の総界面エネルギーとともに、図１（ｋ）に示される。液滴の外側で可能性として考えられる構成は、Ａ１（含浸されない、すなわち、乾燥）、Ａ２（出現特徴を伴って含浸される）、およびＡ３（浸水特徴を伴って含浸される、すなわち、カプセル化される）である。一方、液滴の真下において可能性として考えられる構成は、Ｗ１（貫入される）、Ｗ２（出現特徴を伴って含浸される）、およびＷ３（浸水特徴を伴って含浸される、すなわち、カプセル化される）である。安定した構成は、最低総界面エネルギーを有するものとなるであろう。ここで液滴の外側の構成を参照すると、テクスチャ加工された表面は、油のリザーバからゆっくりと引き離されるにつれて、どれが最低エネルギーを有するかに応じて、状態Ａ１、Ａ２、およびＡ３のいずれかとなり得る。例えば、状態Ａ２は、最低総界面エネルギーを有する場合、すなわち、ＥＡ２＜ＥＡ１、ＥＡ３の場合、安定するであろう。図１（ｋ）から、これは、以下をもたらす。
【数１】
2019135047.tif 000004
【数２】
2019135047.tif 000005
【００６２】
式中、φは、固体によって占有される表面の投影面積の割合であって、ｒは、固体の投影面積に対する総表面積の比率である。幅「ａ」、縁／縁間隔「ｂ」、および高さ「ｈ」を伴う、正方形支柱の場合、φ＝ａ２／（ａ＋ｂ）２およびｒ＝１＋４ａｈ／（ａ＋ｂ）２である。ヤングの式を適用すると、ｃｏｓ（θｏｓ（ａ））＝（γｓａ−γｏｓ）／γｏａ（式（１））は、テクスチャ加工された表面を通した油の伝搬に関する準毛管力基準に換算される。すなわち、ｃｏｓ（θｏｓ（ａ））＞（１−φ）／（ｒ−φ）＝ｃｏｓ（θｃ）となる。本要件は、θｏｓ（ａ）＜θｃとして便宜的に表されることができる。式（２）では、γｓａ−γｏｓ−γｏａは、単に、空気の存在下におけるテクスチャ加工された表面上の油の拡散係数Ｓｏｓ（ａ）である。これは、（γｓａ−γｏｓ）／γｏａ＜１として再編されてもよく、再び、ヤングの式を式（２）に適用すると、θｏｓ（ａ）＞０として記述されることができる。式（１）を拡散係数Ｓｏｓ（ａ）の観点において表すと、−γｏａ（ｒ−１）／（ｒ−φ）＜Ｓｏｓ（ａ）が求められる。前述の簡略化は、次いで、状態Ａ２において表面がとる以下の等価基準につながる。
【数３】
2019135047.tif 000006
【００６３】
同様に、状態Ａ３は、ＥＡ３＜ＥＡ２、ＥＡ１である場合、安定するであろう。図１（ｋ）から、これは、以下を与える。
【数４】
2019135047.tif 000007
【数５】
2019135047.tif 000008
【００６４】
式（５）は、自動的に、式（４）によって充足され、したがって、状態Ａ３が安定する基準（すなわち、カプセル化）は、式（４）によって与えられることに留意されたい。類似手順に従って、状態Ａ１が安定する条件は、以下のように導出されることができる。
【数６】
2019135047.tif 000009
【００６５】
式（４）の最右式は、（γｓａ−γｏｓ）／γｏａ≧１として再記述されることができる。これは、重要な点を提起する。すなわち、ヤングの式は、θｏｓ（ａ）＝０である場合、（γｓａ−γｏｓ）／γｏａ＝１（すなわち、Ｓｏｓ（ａ）＝０）であることを示唆するであろう。しかしながら、θｏｓ（ａ）＝０は、（γｓａ−γｏｓ）／γｏａ＞１（すなわち、Ｓｏｓ（ａ）＞０）の場合にもまた当てはまる。ヤングの式が、接触線上の表面張力の平衡に基づいて、接触角を予想する、すなわち、等式は、静的平衡時の接触線に対してのみ存在することを認識することが、重要である。拡散膜（Ｓｏｓ（ａ）＞０）の場合、静的接触線は、存在せず、故に、ヤングの式の可用性を除外する。
【００６６】
液滴の真下の可能性として考えられる構成は、以下の段落に論じられる。水との接触に応じて、液滴の真下の界面は、どれが最低エネルギーを有するかに応じて、３つの異なる状態、すなわち、Ｗ１、Ｗ２、またはＷ３（図１（ｋ））のうちの１つを達成するであろう。同一の方法を適用して、液滴の真下の界面の安定した構成を判定し、表１に提供される総界面エネルギーを使用すると、安定性要件は、それぞれ、γｏｗ、γｓｗ、θｏｓ（ｗ）、Ｓｏｓ（ｗ）で置換されたγｏａ、γｓａ、θｏｓ（ａ）、Ｓｏｓ（ａ）を伴って、式（３）、（４）、および（６）と類似する形態をとる。また、θｃは、テクスチャパラメータφおよびｒの関数にすぎないため、周囲環境によって影響されないことに留意されたい。したがって、テクスチャは、以下であるとき、出現支柱上部を伴って、液滴の真下において、油で含浸されたままであろう（すなわち、状態Ｗ２）。
【数７】
2019135047.tif 000010
状態Ｗ３は、以下であるとき、安定するであろう（すなわち、油は、テクスチャをカプセル化するであろう）。
【数８】
2019135047.tif 000011
液滴は、以下であるとき、油を変位させ、テクスチャによって貫入されるであろう（状態Ｗ１）。
【数９】
2019135047.tif 000012
【００６７】
前述の基準とともに、前述の油膜による水滴の覆隠効果に関する基準を組み合わせると、種々の可能性として考えられる状態は、図３に示される支配領域マップに編成されることができる。覆隠効果基準は、上２つの概略図によって表される。これらの場合毎に、油が、空気（図３における垂直軸）および水（図３における水平軸）の存在下、表面テクスチャとどのように相互作用するかに応じて、可能性として考えられる６つの異なる構成が存在する。垂直および水平軸は、それぞれ、正規化された拡散係数Ｓｏｓ（ａ）／γｏａおよびＳｏｓ（ｗ）／γｏｗである。最初に、図３の垂直軸を検討すると、Ｓｏｓ（ａ）／γｏａ＜−（ｒ−１）／（ｒ−φ）であるとき、すなわち、式（６）が該当するとき、油は、テクスチャに含浸さえしない。Ｓｏｓ（ａ）／γｏａが、本重要な値を上回って増加するにつれて、含浸は、実現可能となるが、支柱上部は、依然として、出現されたまま残される。いったんＳｏｓ（ａ）／γｏａ＞０となると、支柱上部はまた、油中に浸水され、テクスチャの完全カプセル化につながる。同様に、図３のｘ−軸上では、左から右に移動し、Ｓｏｓ（ｗ）／γｏｗが増加するにつれて、液滴は、貫入状態から、含浸状態、完全カプセル化状態に遷移する。従来の研究は、堆積された液滴が浮動または沈降するかどうかに関する単純基準は提案しているが、図３に示されるような付加的状態は、認識されていなかった。
【００６８】
図３は、最大３つの異なる接触線が存在し得、そのうち２つは、テクスチャ上にピン固定され得ることを示す。ピン固定の程度は、転落角α＊、すなわち、テクスチャ加工された固体上に置かれた液滴が移動し始める傾きの角度を判定する。油を完全に変位させる液滴（図３における状態Ａ３−Ｗ１、Ａ２−Ｗ１）は、表面から転落することが予期されない。これらの状態は、シリコン基材が、ＯＴＳで処理されないとき、ＢＭＩｍおよびシリコーン油含浸表面の両方の場合におけるように、θｏｓ（ｗ）＞θｃであるときに達成される。予期されるように、液滴は、これらの表面から転落しなかった。出現支柱上部を伴う状態における液滴（Ａ３−Ｗ２、Ａ２−Ｗ２、Ａ２−Ｗ３）は、非常にテクスチャ依存性である移動度を低減させることが予期される一方、液滴の外側および真下でカプセル化される支柱を伴う状態における液滴（図３におけるＡ３−Ｗ３状態）は、ピン固定を呈さず、その結果、微小転落角となることが予期される。
【００６９】
シリコーン油およびＢＭＩｍ含浸テクスチャ上の５μｌ液滴の転落角が、支柱間隔ｂを変動させながら、実験的に測定された。比較のために、潤滑剤を伴わない同一のテクスチャ（すなわち、従来の超疎水性例）もまた、評価された。これらの実験の結果は、図１１（ａ）に示される。シリコーン油でカプセル化された表面は、テクスチャ加工された基材上に接触線を伴わないＡ３−Ｗ３状態における液体液滴に対して予想されるように、支柱間隔および油粘度にかかわらず、非常に小さい転落角を有し、接触線ピン固定が無視可能であったことを示す。一方、ＢＭＩｍ含浸テクスチャは、はるかに大きい転落角を示し、間隔が減少するにつれて増加し、これは、超疎水性表面上のＣａｓｓｉｅ液滴に類似する傾向である。本観察は、ピン固定が、この場合、有意であって、図１１（ｂ）に図示される出現支柱上部上で生じることを図示する。しかしながら、ピン固定は、ＢＭＩｍが、支柱上部上であっても、テクスチャに含浸し、それによって、実質的に、φを低減させるように、第２のより小さい長さスケールのテクスチャ（すなわち、支柱上のナノグラス）を追加することによって、有意に低減された（図１１（ｃ）ならびに図１２−１３によって図示されるように）。転落角は、３０°超からわずか約２°まで減少した。出現面積割合φの減少は、テクスチャ特徴の絶対サイズによるものではなかった。すなわち、油−水および油−空気界面は、接触角θｏｓ（ｗ）およびθｏｗ（ａ）において表面特徴に交差しなければならないため、φは、むしろ、これらの接触角および特徴幾何学形状に依存する。
【００７０】
転落角に及ぼすテクスチャの影響は、重力とピン固定力を平衡化することによってモデル化されることができる。初期運動時の平滑固体表面上の水滴の力平衡は、
【化２】
2019135047.tif 000013
を与え、式中、ρｗは、体積Ωの液体液滴の密度であって、ｇは、重力加速であって、Ｒｂは、液滴基部半径であって、θａｄｖ，ｗｓ（ａ）およびθｒｅｃ，ｗｓ（ａ）は、平滑固体表面上の空気中の液滴の前進および後退接触角である。本処理を我々のシステムに拡張するために、我々は、ピン固定が、最大２つの接触線、すなわち、γｏａ（ｃｏｓθｒｅｃ．ｏｓ（ａ）−ｃｏｓθａｄｖ，ｏｓ（ａ））によって与えられる単位長あたりのピン固定力を伴う、油−空気−固体接触線と、γｏｗ（ｃｏｓθｒｅｃ．ｏｓ（ｗ）−ｃｏｓθａｄｖ，ｏｓ（ｗ））によって与えられる単位長あたりのピン固定力を伴う、油−水−固体接触線との接触角ヒステリシスから生じることを認識する。いくつかの実施形態では、ピン固定が生じる接触線の長さは、Ｒｂφ１／２として正確なスケーリングで予期され、式中、φ１／２は、テクスチャ加工された基材の出現特徴と接触する、液滴周縁の割合（〜Ｒｂ）である。したがって、表面に対して接線方向の力平衡は、以下を与える。
【数１０】
2019135047.tif 000014
式（１０）をＲｂγｗａで除算することによって、我々は、無次元化方程式を得る。
【数１１】
2019135047.tif 000015
式中、液滴が球形キャップであって、表面と見掛け接触角θを生成すると仮定することによって、
【化３】
2019135047.tif 000016
である。
【化４】
2019135047.tif 000017
は、表面張力に対する重力の相対的大きさを比較する、ボンド数である。
【化５】
2019135047.tif 000018
に対する値は、以下の表２および３に提供される。図１１（ｄ）は、測定されたデータが、式（１１）のスケーリングに一致することを示す。シリコーン油カプセル化表面およびＢＭＩｍ含浸ナノグラス被覆支柱に関するデータは、φおよびα＊の両方とも、これらの場合、非常に小さいため、原点に近接する。
【００７１】
以下の段落に説明されるのは、液滴撥水の動態を例証する、実施形態である。いったん液滴上の重力が、ピン固定力を克服すると、液滴によって達成される速度は、撥水し得る速度を決定し、これは、表面の非湿潤性性能に反映される。体積Ωの液滴の場合、本速度は、接触線ピン固定および潤滑剤の粘度の両方に依存し得る。いくつかの実施形態では、水滴の定常状態撥水速度Ｖは、潤滑剤動的粘度μｏ、支柱間隔ｂ、基材傾斜角α、および液滴体積Ωが体系的に変動する間、高速カメラを使用して測定されてもよい。これらの測定値は、図３（ａ）に図示され、Ｖは、異なるμｏ、ｂ、およびΩに関するαの関数としてプロットされる。速度Ｖは、αおよびΩが液滴に作用する重力を増加させるため、両方に伴って増加する。しかしながら、Ｖは、μｏおよびφが液滴運動に対する抵抗を増加させるため、両方に伴って減少する。
【００７２】
これらの傾向を説明するために、最初に、液滴が転落または摺動しているかどうかが判定されなければならない。ここで図３（ｂ）に示されるような液滴の真下の油−水界面を参照すると、本界面における剪断応力は、水側では、τｗ〜μｗ（Ｖ−Ｖｉ）／ｈｃｍとしてスケーリングされ、油側では、τｏ〜μｏＶｉ／ｔとしてスケーリングされ、式中、Ｖｉは、油−水界面の速度であって、ｈｃｍは、固体表面の上方の液滴の質量中心の高さであって、ｔは、油膜の厚さである。τｗは、油−水界面において、τｏと等しくなければならないため、μｗ（Ｖ−Ｖｉ）／ｈｃｍ〜μｏＶｉ／ｔとなる。これを並べ替え、以下を求める。
【数１２】
2019135047.tif 000019
【００７３】
凝縮実験のいくつかにおいて、（μｏ／μｗ）（ｈｃｍ／ｔ）＞＞１であったため、Ｖｉ／Ｖ＜＜１であって、すなわち、油−水界面は、液滴の質量中心のものに対して無視可能なほど低速で移動する。したがって、いくつかの実施形態では、撥水される液滴は、表面から転落していた。実験は、水滴に添加された粉コーヒー粒子を用いて繰り返され、粉コーヒー粒子の移動が、液滴が表面を横断して移動されるにつれて、高速カメラを用いて追跡された。図３（ｃ）に示される粒子軌道は、液滴が、撥水されるにつれて（μｏ＝９６．４ｃＰ）、液体含浸表面を横断して転落することを明らかに示す。
【００７４】
Ｖの大きさを判定するために、接触線ピン止めおよび粘性効果による総エネルギー消散率に伴って、液滴が転落するにつれた重力ポテンシャルエネルギーの変化率は、平衡化された。結果として生じるエネルギー平衡は、以下を与える。
【数１３】
2019135047.tif 000020
式中、ＦｇおよびＦｐは、液滴に作用する正味重力およびピン固定力を表し、Ω項は、粘性消散が生じる体積であって、
【化６】
2019135047.tif 000021
項は、対応する速度勾配である。式（１３）の形式は、完全非湿潤性表面上を転落する粘性液滴のものに類似するが、付加的項が、含浸油の存在のため存在する。式（１３）の右側の３つの項は、液滴内（Ｉ）、液滴の真下の油膜内（ＩＩ）、および３相接触線近傍の湿潤隆線内（ＩＩＩ）の粘性消散率を表す。
【００７５】
液滴内の粘性消散率（Ｉ）は、主に、その質量中心の真下の体積に限られ、
【化６−１】
2019135047.tif 000022
として概算されることができ、式中、Ｒｂは、液滴の基部半径である。球形キャップに対する幾何学的関係
【化７】
2019135047.tif 000023
を適用すると、
【化８】
2019135047.tif 000024
が求められる。
【００７６】
いくつかの実施形態では、膜内の粘性消散率（ＩＩ）は、
【化９】
2019135047.tif 000025
として概算されることができる。式（１２）から、
【化１０】
2019135047.tif 000026
であるため、
【化１１】
2019135047.tif 000027
となる。
【化１２】
2019135047.tif 000028
を使用して、
【化１３】
2019135047.tif 000029
が求められる。
【００７７】
いくつかの実施形態では、湿潤隆線内の粘性消散率（ＩＩＩ）は、湿潤隆線内の速度が、質量中心の速度としてスケーリングされ、固体表面において消失しなければならないように、湿潤隆線内の流体速度が、スケーリングされ、
【化１４】
2019135047.tif 000030
（ｈｒｉｄｇｅは、湿潤隆線の高さである）としてスケーリングされる速度勾配を与えるため、
【化１５】
2019135047.tif 000031
として概算されることができる。したがって、
【化１６】
2019135047.tif 000032
となる。
【００７８】
【化１７】
2019135047.tif 000033
であって、式（１３）の両側を
【化１８】
2019135047.tif 000034
で除算すると、以下が求められることに留意されたい。
【数１４】
2019135047.tif 000035
式中、
【化１９】
2019135047.tif 000036
は、毛管値であって、
【化２０】
2019135047.tif 000037
は、ボンド数であって、
【化２１】
2019135047.tif 000038
である。いくつかの実施形態および実験では、
【化２２】
2019135047.tif 000039
であったため、式（１４）は、以下に簡略化されることができる。
【数１５】
2019135047.tif 000040
【００７９】
図３（ａ）に示されるデータセットは、前述の式（１５）に従って編成され、単一曲線（図３（ｄ））上にまとめられることが見出され、前述のスケーリングモデルが、現象の不可欠な物理学を捕捉することを実証した。すなわち、転落する液滴の重力ポテンシャルエネルギーは、主に、転落する液滴の基部の周囲における湿潤隆線内の粘性消散において消費される。さらに、式（１４）および式（１５）は、覆隠効果膜内の慣性および重力が非常に小さいため、覆隠および非覆隠液滴に適用される。その結果、速度は、膜を横断して均一であって、粘性消散は、無視可能である。
【００８０】
潤滑剤含浸表面上に置かれた液滴は、典型的超疎水性表面と比較して、基本的に異なる挙動を呈する。いくつかの実施形態では、これらの４相システムは、最大３つの異なる３相接触線を有し、最大１２の異なる熱力学構成を与えることができる。いくつかの実施形態では、テクスチャをカプセル化する潤滑剤膜は、テクスチャを完全に湿潤させる場合のみ（θ＝０）、安定され、そうでなければ、テクスチャの一部は、脱湿潤し、潤滑剤膜から出現する。いくつかの実施形態では、テクスチャの完全カプセル化が、ピン固定を排除するために望ましい。いくつかの実施形態では、テクスチャ幾何学形状および階層特徴が、出現面積を低減させ、完全湿潤性潤滑剤を用いて達成されるものに近い転落角を達成するために利用されることができる。いくつかの実施形態では、これらの含浸表面上に置かれる水等の低粘度液体の液滴は、潤滑剤粘度と反比例して変動する速度に伴って、滑動ではなく、転落する。いくつかの実施形態では、液滴およびテクスチャサイズならびに基材傾斜角等の付加的パラメータが、所望の液滴（および／または他の物質）移動（例えば、転落）特性を達成し、および／または最適非湿潤性特性をもたらすためにモデル化されてもよい。
【００８１】
図４は、本明細書に説明されるある実施形態による、６つの液体含浸表面湿潤状態を説明する概略図である。６つの表面湿潤状態（状態１〜状態６）は、図４の下部に示される４つの湿潤性条件（条件１〜４）に依存する。いくつかの実施形態では、非湿潤状態が、好ましい（状態１〜４）。加えて、非湿潤状態１および３におけるように、薄膜が安定して支柱（または、表面上の他の特徴）の上部に形成される場合、さらにより好ましい非湿潤性特性（および、本明細書に説明される他の関連特性）が、観察され得る。
【００８２】
非湿潤状態を達成するために、多くの場合、低固体表面エネルギーおよび非湿潤液体と比較して含浸液体の低表面エネルギーを有することが好ましい。例えば、約２５ｍＪ／ｍ２を下回る表面エネルギーが、いくつかの実施形態では、好ましい。低表面エネルギー液体は、ある炭化水素およびフルオロカーボン系液体、例えば、シリコーン油、パーフルオロカーボン液体、パーフルオロ系真空油（例えば、Ｋｒｙｔｏｘ  １５０６またはＦｒｏｍｂｌｉｎ  ０６／６）、ペルフルオロトリペンチルアミン（例えば、３Ｍから販売されるＦＣ−７０、またはＦＣ−４３）等のフッ素系冷却剤、水と混合しないフッ素系イオン液体、ＰＤＭＳ、およびフッ素系シリコーン油を含む、シリコーン油が挙げられる。
【００８３】
低表面エネルギー固体の実施例として、炭化水素鎖中で終結するシラン（オクタデシルトリクロロシラン等）、フルオロカーボン鎖で終結するシラン（例えば、フルオロシラン）、炭化水素鎖で終結するチオール（そのようなブタンチオール）、およびフルオロカーボン鎖で終結するチオール（例えば、ペルフルオロデカンチオール）が挙げられる。ある実施形態では、表面は、フルオロポリマー、例えば、フルオロデシル多面体オリゴマーシルセスキオキサン等のシルセスキオキサン等の低表面エネルギー固体を含む。ある実施形態では、フルオロポリマーは、テトラフルオロエチレン（ＥＴＦＥ）、フッ素化エチレンプロピレンコポリマー（ＦＥＰ）、ポリビニリデンフルオライド（ＰＶＤＦ）、ペルフルオロアルコキシテトラフルオロエチレンコポリマー（ＰＦＡ）、ポリテトラフルオロエチレン（ＰＴＦＥ）、テトラフルオロエチレン、ペルフルオロメチルビニルエーテルコポリマー（ＭＦＡ）、エチレンクロロトリフルオロエチレンコポリマー（ＥＣＴＦＥ）、エチレンテトラフルオロエチレンコポリマー（ＥＴＦＥ）、ペルフルオロポリエーテル、またはテクノフロンである（またはそれらを含む）。
【００８４】
図４では、γ＿ｗｖは、蒸気と平衡にある非湿潤相の表面エネルギーであって、γｏｗは、非湿潤相と含浸液体との間の界面エネルギーであって、γｏｖは、蒸気と平衡にある含浸液体相の表面エネルギーであって、γｓｖは、蒸気と平衡にある固体の表面エネルギーであって、γｓｏは、含浸相と固体との間の界面エネルギーであって、γｓｗは、固体と非湿潤相との間の界面エネルギーであって、ｒ＝投影表面積で除算された総表面積であって、Θｃ１、Θｃ２、Θｃ３、Θｃ４、Θｗ１、Θｗ２は、各湿潤状態における非湿潤相によって作られる肉眼で見える接触角であって、Θ＊ｏｓ（ｖ）は、テクスチャ基材の周囲の相が蒸気であるときの、テクスチャ基材上の油の肉眼で見える接触角であって、Θｏｓ（ｖ）は、油滴の周囲の相が蒸気であるときの、同じ化学構造の平滑固体基材上の油の接触角であって、Θ＊ｏｓ（ｗ）は、油滴の周囲の相が水であるときの、テクスチャ基材上の油の肉眼で見える接触角であって、Θｏｓ（ｗ）は、油滴の周囲の相が水であるときの、テクスチャ加工表面と同じ化学構造の平坦な基材上の油の接触角である。
【００８５】
図５は、本発明のある実施形態による、図４に示される湿潤状態の６つの液体含浸表面に対する条件を示す概略図である。
【００８６】
ある実施形態では、潤滑剤覆隠効果は、望ましく、覆い隠された材料の内容物を保存するタイムカプセルのように、環境汚染を防止するための手段として使用される。覆隠効果は、材料を封入し、それによって、環境からそのアクセスを遮断する結果をもたらすことができる。これは、材料が環境によって汚染されないように、長距離を横断して材料（生物検定等）を輸送するために使用されることができる。
【００８７】
ある実施形態では、覆隠効果の量は、粘度、表面張力等の種々の潤滑剤特性によって制御されることができる。加えて、または代替として、材料を解放するための覆い隠された材料の脱湿潤も、制御されてもよい。したがって、液体が、一端において潤滑媒体中に分注され、他端への到達に応じて、環境に暴露され、潤滑剤を暴露させる、システムが検討される。
【００８８】
ある実施形態では、含浸液体は、イオン性液体である、またはそれを備える。イオン性液体は、超低蒸気圧力（約１０−１２ｍｍＨｇ）を有し、したがって、蒸発を通した潤滑剤損失の懸念を緩和させる。いくつかの実施形態では、含浸液体は、０未満のＳｏｗ（ａ）を有するように選択されることができる。例示的含浸液体として、限定ではないが、テトラクロルエチレン（パークロルエチレン）、フェニルイソチオシアナート（フェニルカラシ油）、ブロモベンゼン、ヨードベンゼン、ｏ−ブロモトルエン、アルファ−クロロナフタレン、アルファ−ブロモナフタレン、四臭化アセチレン、１−ブチル−３−メチルイミダゾリウムビス（トリフルオロメチルスルホニル）イミド（ＢＭＩｍ）、トリブロモヒドリン（１，２，３−トリブロモプロパン）、テトラデカン、シクロヘキサン、二臭化エチレン、二硫化炭素、ブロモホルム、ヨウ化メチレン（ジヨードメタン）、ｓｔａｎｏｌａｘ、Ｓｑｕｉｂｂ流動ワセリン、ｐ−ブロモトルエン、モノブロモベンゼン、パークロルエチレン、二硫化炭素、フェニルカラシ油、モノヨードベンゼン、アルファ−モノクロロ−ナフタレン、四臭化アセチレン、アニリン、ブチルアルコール、イソアミルアルコール、ｎ−ヘプチルアルコール、クレゾール、オレイン酸、リノレン酸、アミルフタレート、および任意のそれらの組み合わせが挙げられる。
【００８９】
本発明による、例示的固体特徴として、限定ではないが、ポリマー固体、セラミック固体、フッ化固体、金属間固体、および複合固体および任意のそれらの組み合わせが挙げられる。図１に実証されるように、固体特徴は、任意の好適な形状を備える、および／または任意の好適な構造を画定することができる。例示的固体特徴として、限定ではないが、細孔、空洞、ウェル、相互接続された細孔、および相互接続された空洞および任意のそれらの組み合わせが挙げられる。
【００９０】
いくつかの実施形態では、固体特徴は、粗面化表面を有する。本明細書で使用されるように、θｏｓ（ａ）は、空気（下付き文字「ａ」）の存在下、テクスチャ加工された固体（下付き文字「ｓ」）上の油（下付き文字「ｏ」）の接触角として定義される。ある実施形態では、固体特徴の粗面化表面は、θｏｓ（ｖ）＞θｃであるとき、その間またはその中に液体の安定した含浸を提供する。
【００９１】
ある実施形態では、本明細書に説明される液体含浸表面は、表面上の接触液体の蓄積を最小限にする、有利な液滴転落特性を有する。任意の特定の理論に拘束されるわけではないが、液体含浸表面の転落角αは、ある実施形態では、５０°未満、４０°未満、３０°未満、２５°未満、または２０°未満である。
【００９２】
典型的には、その内部に液体含浸表面を有する、パイプまたはチャネルを通した流動は、式（１４）に従って、モデル化され得る。
【数１６】
2019135047.tif 000041
式中、Ｑは、体積流量率であって、Ｒは、パイプ半径であって、ｈは、テクスチャの高さであって、μ２は、潤滑剤の粘度であって、μ１は、パイプを通して流動する流体の粘度である。Δｐ／Ｌは、Ｌあたりの圧力液滴である。任意の特定の理論によって拘束されるわけではないが、（ｈ／Ｒ）（μ１／μ２）は、この場合、１を上回り、有意な影響を有し、粘度比に関連して、テクスチャの高さを設定すると考えられる。
【００９３】
パイプ流に関してモデル化されるが、一般原理はまた、開放システムにも適用され、その場合、Ｒは、流動材料の特性深度と置換される。流動の平均速度は、約Ｑ／Ａであって、式中、Ａは、流動流体の断面積である。
【００９４】
例えば、マヨネーズは、低剪断率において無限大に近づく粘度を有し（ビンガム塑性体（非ニュートン性材料のタイプ）である）、したがって、その中の剪断応力が臨界値を下回ったままである限り、固体のように挙動する。一方、ニュートン性である蜂蜜の場合、流動は、はるかにゆっくりである。両システムの場合、ｈおよびＲは、同一の桁であって、μ２は、同一である。しかしながら、μｈｏｎｅｙ≪μｍａｙｏｎｎａｉｓｅであるため、以下となる。
【数１７】
2019135047.tif 000042
【００９５】
したがって、マヨネーズは、蜂蜜より瓶からより高速で流動する。
【００９６】
本発明のいくつかの実施形態によると、物品は、少なくとも部分的に、封入され（例えば、物品は、油パイプライン、他のパイプライン、消費者製品コンテナ、他のコンテナである）、粘度μ１の流体を含有または移送するために適合される、内部表面を含み、内部表面は、液体含浸表面を備え、該液体含浸表面は、含浸液体と、含浸液体をその間またはその中に安定させて含有するように十分に近接して離間される固体特徴の基質とを備え、含浸液体は、水（粘度μ２を有する）を備える。ある実施形態では、μ１／μ２は、約１、約０．５、または約０．１を上回る。
【００９７】
ある実施形態では、含浸液体は、含浸液体の蒸発を防止または低減させるための添加剤を備える。添加剤は、界面活性剤であることができる。例示的界面活性剤として、限定ではないが、ドコサン酸、トランス−１３−ドコセン酸、シス−１３−ドコセン酸、ノニルフェノキシトリ（エチレンオキシ）エタノール、１２−ヒドロキシオクタデカン酸メチル、１−テトラコサノール、フッ素化学製品「Ｌ−１００６」、およびそれらの組み合わせが挙げられる。さらなる詳細は、Ｗｈｉｔｅ，  Ｉａｎ．“Ｅｆｆｅｃｔ  ｏｆ  Ｓｕｒｆａｃｔａｎｔｓ  ｏｎ  ｔｈｅ  Ｅｖａｐｏｒａｔｉｏｎ  ｏｆ  Ｗａｔｅｒ  Ｃｌｏｓｅ  ｔｏ  １００Ｃ．”Ｉｎｄｕｓｔｒｉａｌ  ＆  Ｅｎｇｉｎｅｅｒｉｎｇ  Ｃｈｅｍｉｓｔｒｙ  Ｆｕｎｄａｍｅｎｔａｌｓ  １５．１（１９７６）：５３−５９に見出されることができ、その内容は、参照することによって本明細書に組み込まれる。加えて、または代替として、例示的添加剤は、Ｃ１６Ｈ３３ＣＯＯＨ、Ｃ１７Ｈ３３ＣＯＯＨ、Ｃ１８Ｈ３３ＣＯＯＨ、Ｃ１９Ｈ３３ＣＯＯＨ、Ｃ１４Ｈ２９ＯＨ、Ｃ１６Ｈ３３ＯＨ、Ｃ１８Ｈ３７ＯＨ、Ｃ２０Ｈ４１ＯＨ、Ｃ２２Ｈ４５ＯＨ、Ｃ１７Ｈ３５ＣＯＯＣＨ３、Ｃ１５Ｈ３１ＣＯＯＣ２Ｈ５、Ｃ１６Ｈ３３ＯＣ２Ｈ４ＯＨ、Ｃ１８Ｈ３７ＯＣ２Ｈ４ＯＨ、Ｃ２０Ｈ４１ＯＣ２Ｈ４ＯＨ、Ｃ２２Ｈ４５ＯＣ２Ｈ４ＯＨ、硫酸ナトリウムドコシル、ポリ（ステアリン酸ビニル）、ポリ（アクリル酸オクタデシル）、ポリ（メタクリル酸オクタデシル）、およびそれらの組み合わせであることができる。さらなる詳細は、Ｂａｒｎｅｓ，  Ｇｅｏｆｆ  Ｔ．“Ｔｈｅ  ｐｏｔｅｎｔｉａｌ  ｆｏｒ  ｍｏｎｏｌａｙｅｒｓ  ｔｏ  ｒｅｄｕｃｅ  ｔｈｅ  ｅｖａｐｏｒａｔｉｏｎ  ｏｆ  ｗａｔｅｒ  ｆｒｏｍ  ｌａｒｇｅ  ｗａｔｅｒ  ｓｔｏｒａｇｅｓ．”Ａｇｒｉｃｕｌｔｕｒａｌ  Ｗａｔｅｒ  Ｍａｎａｇｅｍｅｎｔ  ９５．４（２００８）：３３９−３５３に見出されることができる、その内容は、参照することによって本明細書に組み込まれる。
（実験実施例）
【実施例１】
【００９８】
図６は、液体含浸表面上での水滴移動度の実験的測定値を示す。図６ａは、異なる表面（特徴間隔ｂは、変動する）に関する出現面積割合φの関数として、転落角αのプロットである。イオン性液体（１−ブチル−３−メチルイミダゾリウムビス（トリフルオロメチルスルホニル）イミド（ＢＭＩｍ）が、本研究では、含浸液体として使用された。上部挿入図（図６ｂ）は、ＢＭＩｍ含浸テクスチャのＳＥＭ画像を示し、支柱上部が乾燥していることを示す。図６ｃでは、支柱は、ナノグラスを添加することによってさらに粗面化されると、ＢＭＩｍ（下部挿入図）で被覆され、その結果、転落角は、減少する。
【００９９】
図６の実験は、液体含浸表面が、覆隠効果に対して損失された液体を補うために、含浸流体の補充を要求せずに（ＢＭＩｍは、空気および水の存在下で覆隠しない例示的液体である）、かつ固体特徴の上部を覆う被覆率を維持するために、含浸液体の補充を要求せずに、貫入に対する抵抗を提供し、非湿潤能力を提供するように加工されることができることを実証する。
【０１００】
ＢＭＩｍ含浸テクスチャは、間隔が減少するにつれて増加する、転落角を示した。本観察は、ピン固定が、この場合、無視可能ではなく、出現支柱上部に生じることを示す（図６ｂ）。しかしながら、本ピン固定は、第２のより小さい長さスケールのテクスチャ（すなわち、支柱上のナノグラス）を添加することによって、ＢＭＩｍが、支柱上部のテクスチャにさえ含浸し、それによって、実質的に、φを減少させるように有意に低減された（但し、依然として、非ゼロである）（図６ｃ参照）。出現面積割合φの減少は、テクスチャ特徴の絶対サイズによるものではないことに留意することは、重要である。油−水および油−空気界面は、典型的には、接触角θｏｓ（ｗ）およびθｏｗ（ａ）において、表面特徴に交差するため、φは、むしろ、これらの接触角および特徴幾何学形状に依存する。
【実施例２】
【０１０１】
本実施例は、凝縮が、液体覆隠効果による凝結を防止することによって抑制されることができることを実証する。
【０１０２】
図７（ａ）は、水に関して正の拡散係数（Ｓｏｗ＞０）を有する、Ｋｒｙｔｏｘで含浸されたマイクロ支柱表面上の凝縮のＥＳＥＭ画像シーケンスを示す。凝縮は、Ｋｒｙｔｏｘが凝縮された液滴を覆隠するため抑制される。図７（ｂ）は、液滴上に拡散する凝縮物の薄膜を描写する、覆い隠された凝縮物液滴を図示する。図７（ｃ）は、水に関して負の拡散係数（Ｓｏｗ＜０）を有する、ＢＭＩｍで含浸されたマイクロ支柱表面上の凝縮のＥＳＥＭ画像シーケンスを示す。図７（ｂ）は、一端に、水−蒸気、水−潤滑剤、および潤滑剤−蒸気界面の３つの相接触線、他端に、乾燥支柱上部における液滴のピン固定を描写する、覆い隠されていない凝縮物液滴を図示する。図７（ｅ）は、Ｋｒｙｔｏｘ（Ｓｏｗ＞０、黒色正方形）およびＢＭＩｍ（Ｓｏｗ＜０、白色菱形）で含浸された表面上の凝縮された水滴によって被覆された表面積割合対時の変動を比較するプロットである。図７（ｆ）は、Ｋｒｙｔｏｘ（黒色正方形）およびＢＭＩｍ（白色菱形）で含浸された表面上の単位面積あたりの水滴の数対時間を比較するプロットである。ＥＳＥＭ実験は、同じ条件（圧力＝８００Ｐａ、基材温度約３．６℃、ビーム電圧＝２５ｋＶ、およびビーム電流＝１．７ｎＡ）下で行なわれた。分析では、ｔ＝０ｓは、水液滴が識別され得る第１のフレームとして定義される。
【０１０３】
図８を参照すると、超高過冷却は、１０ｃＳｔ油に対して、覆隠現象を克服するための凝縮率にとって十分である。ペルチエ冷却器の温度は、−５℃に設定された。室温は、２０℃であって、本条件における露点は、１２℃であった。しかしながら、凝結に対する障壁は、この高過冷却度においてさえ、より粘性の潤滑剤上では、有意に高くなる。その結果、液滴は、半球形状として、１０ｃＳｔ油上に現れる一方、より粘性潤滑剤上では、その球度は、有意に低い。
【実施例３】
【０１０４】
本実施例は、凝縮は、特に、油が高粘度を有する場合、近隣水滴間の油の排出率低下によって抑制されることを実証する。
【０１０５】
実施例２に説明される条件と同様に、ペルチエ冷却器の温度は、−５℃に設定された。室温は、２０℃であって、本条件における露点は、１２℃であった。図９から分かるように、凝縮成長率は、油の粘度が増加するにつれて、有意に低下される。Ｓｏｗ＞０を伴う液体含浸表面上の凝縮時、凝結は、液滴間の覆隠効果油膜の存在のため、有意に抑制される。油の粘度が増加するにつれて、２つの近隣液滴間の油膜を排出するために要求される力もまた、増加し、故に、凝縮／霜成長は、抑制される。さらに、油がより粘性であるほど、蒸気分子の吸着に応じたその表面の変形は、低速となり、これは、凝縮された液滴の形成率も同様に低減させ得る。
【実施例４】
【０１０６】
本実施例は、特に、油が高粘度を有する場合、霜が、凝縮構造からの油の排出率を低下させることによって抑制されることができることを実証する。
【０１０７】
前述の条件と同様に、ペルチエ冷却器の温度は、−１５℃に設定された。実験は、これらの条件における露点が−１０℃であるように、低相対湿度環境において行なわれた。これらの条件では、水蒸気は、直接、ペルチエプレート上に霜として形成される。しかしながら、含浸表面上では、水蒸気は、依然として、霜ではなく、液滴として形成される。図１０から分かるように、霜形成率は、油の粘度が増加するにつれて、有意に低下される。低粘度液体上では、水相は、水が過冷却された液滴として存在することを規定する移動度を示す。
【実施例５】
【０１０８】
本実施例は、いくつかの異なる外部相を異なる含浸液体で含浸されたいくつかの異なる固体表面上で流動させることを含む、一連の実験の結果を実証する。凝縮実験の結果は、以下の表１に示される。以下の表１では、θｏｓ（ａ），ｒｅｃｅｄｉｎｇは、空気（下付き文字「ａ」）の存在下における表面（下付き文字「ｓ」）上の含浸液体（例えば、シリコーン油、下付き文字「ｏ」）の後退接触角であって、θｏｓ（ｅ），ｒｅｃｅｄｉｎｇは、外部相（下付き文字「ｅ」）の存在下における表面（下付き文字「ｓ」）上の含浸液体（例えば、シリコーン油、下付き文字「ｏ」）の後退接触角である。θ＊ｃ＝Ｃｏｓ−１（１／ｒ）は、テクスチャ加工された基材上の臨界接触角であって、α＊は、転落角である。
【表１】
2019135047.tif 000043
【０１０９】
滑落角は、５μＬ液滴が使用された水を除き、５００μＬ体積の外部流体を使用して測定された。θｏｓ（ｅ），ｒｅｃ＜θｃ＊の実験では、転落角α＊は、小さい（例えば、２０°以下）一方、θｒｅｃ，ｏｓ（ｅ），＞θｃ＊の場合、転落角α＊は、大きい（例えば、４０°以上）ことが観察された。
【０１１０】
上の表１に示される実験データにおいて使用されたシリコン表面は、１０μｍ柱間間隔を伴う、１０μｍの正方形シリコン支柱（１０×１０×１０μｍ）であった。１０μｍ正方形シリコンマイクロ支柱は、フォトリソグラフィを使用してパターン化され、深掘り反応性イオンエッチング（ＤＲＩＥ）を使用してエッチングされた。テクスチャ加工された基材は、ピラニア洗浄を使用して清浄され、溶液堆積法を使用して、オクタデシルトリクロロシラン（Ｓｉｇｍａ−Ａｌｄｒｉｃｈ製ＯＴＳ）でコーティングされた。
【０１１１】
上の表１に示される「ＷＰＴＦＥ」表面は、ＰＥＴ基材上にスプレーされたＴｅｆｌｏｎ粒子およびＴｏｋｏ  ＬＦ  Ｄｉｂｌｏｃ  Ｗａｘの混合物の７：１スプレーコーティング混合物から構成された。カルナウバろう（ＣＷ）表面は、ＰＥＴ基材上にスプレーコーティングされたＰＰＥ  ＣＷから構成された。含浸液体は、ジ（カプリル酸／カプリン酸）プロピレン（「ＰＤＣ」）、Ｋｒｙｔｏｘ  １５０６、ＤＯＷ  ＰＭＸ  ２００シリコーン、油、１０  ｃＳｔ（「シリコーン油」）、およびＣｈｒｉｓｔｏ−ｌｕｂｅ  ＥＸＰ  １０１４１３−１（「ＣＬ」）であった。使用される外部相は、マヨネーズ、歯磨き粉（例えば、Ｃｒｅｓｔ  ｅｘｔｒａ  ｗｈｉｔｅｎｉｎｇ）、および赤色水性塗料であった。ウェンツェル粗度ｒは、Ｔａｙｌｏｒ  ｈｏｂｓｏｎ  ｉｎｆｅｒｏｍｅｔｅｒを使用して測定された。φの精密な推定値は、容易に得られなかったが、φが、表中に説明され、試験された全含浸表面に対して、０．２５をはるかに下回ることが観察され、０．２５を我々の表面に対するφに関する上界として使用して、我々は、ｃｏｓ−１（（１−φ）／（ｒ−φ））＝θｃが、θ＊ｃに対する値をわずか５°上回ると判定した。
（材料および方法−潤滑剤含浸表面）
【０１１２】
以下に論じられる実施例において使用されるテクスチャ加工された基材は、標準的フォトリソグラフィプロセスを使用して、シリコン内にエッチングされた正方形マイクロ支柱であった。これらの正方形マイクロ支柱は、図１２（ａ）に示される。正方形窓を伴うフォトマスクが、使用され、パターンが、ＵＶ光暴露を使用して、フォトレジストに転写された。次に、誘導結合プラズマ中の反応性イオンエッチングが、使用され、暴露面積をエッチングし、マイクロ支柱を形成する。各マイクロ支柱は、幅ａ＝１０μｍ、高さｈ＝１０μｍ、および可変縁／縁間隔ｂ＝５、１０、２５、および５０μｍを伴う、正方形幾何学形状を有していた。
【０１１３】
第２のレベルの粗度が、いくつかの実施形態では、図１２（ｂ）のＳＥＭ画像に示されるように、ナノグラスを作成することによって、マイクロ支柱上に産生された。本目的のために、ピラニア洗浄したマイクロ支柱表面が、誘導結合プラズマ中で、１０分間、ＳＦ６およびＯ２ガスの交互流中でエッチングされた。
【０１１４】
サンプルは、次いで、ピラニア溶液中で清浄され、溶液堆積によって、低エネルギーシラン（オクタデシルトリクロロシラン−ＯＴＳ）で処理された。サンプルは、潤滑剤のリザーバの中にそれらをゆっくりと浸漬させることによって、潤滑剤で含浸された。それらは、次いで、過剰流体がマイクロ支柱上部に留まらないことを確実にするために、毛管数Ｃａ＝μｏＳ／γｏａ＜１０−５（μｏは、動的粘度であって、γｏａは、潤滑剤の表面張力である）となるように十分にゆっくりな速度Ｓで引き出された。いくつかの実施形態では、前進角θａｄｖ，ｏｓ（ａ）がθｃ未満（以下の表４参照）であるとき、潤滑剤膜は、図１３におけるＢＭＩｍ（１−ブチル−３−メチルイミダゾリウムビス（トリフルオロメチルスルホニル）イミド）から分かるように、テクスチャ加工された表面中に自発的に拡散しないであろう。しかしながら、テクスチャ加工された表面をＢＭＩｍのリザーバから引き出すことによって、含浸膜は、ｂ＝５μｍおよび１０μｍを伴うマイクロ支柱に対して、θｒｅｃ，ｏｓ（ａ）＜θｃであるため、安定したままである。
（レーザ共焦点傾向顕微鏡（ＬＣＦＭ）撮像）
マイクロ支柱上部が、浸漬後、潤滑剤で被覆されているかどうかを判定するために、ＬＣＦＭ（Ｏｌｙｍｐｕｓ  ＦＶ  ３００）が、使用された。蛍光染料（ＤＦＳＢ−１７５、Ｒｉｓｋ  Ｒｅａｃｔｏｒ、ＣＡ）が、潤滑剤中に溶解され、テクスチャ加工された基材が、上に説明されたように、浸漬コーティングを使用して、染色潤滑剤で含浸された。染料は、波長約４００ｎｍで励起され、結果として生じる放射率が、顕微鏡によって捕捉された。いくつかの実施形態では、集束レーザビームが、サンプルを通して走査するにつれて、染料を含有する面積は、明るく現れ、潤滑剤の存在を示した。これは、例えば、図１（ｇ）では、シリコーン油で含有された基材上に示される。対照的に、いくつかの実施形態では、ＢＭＩｍは、支柱上部を湿潤させず、したがって、例えば、（図１（ｈ））示されるように、暗く現れる。
接触角測定
【０１１５】
シリコーン油およびＢＭＩｍの接触角が、Ｒａｍｅ−Ｈａｒｔモデル５００  Ａｄｖａｎｃｅｄ  Ｇｏｎｉｏｍｅｔｅｒ／Ｔｅｎｓｉｏｍｅｔｅｒを使用して、空気およびＤＩ水の存在下、ＯＴＳ−コーティングされたシリコン表面上で測定された。前進（θａｄｖ，ｏｓ（ａ）、θａｄｖ，ｏｓ（ｗ））および後退（θｒｅｃ，ｏｓ（ａ）、θｒｅｃ，ｏｓ（ｗ））角は、少なくとも８回の測定の平均として得られた。５μｌ液滴が、体積加減率０．２μｌ  ｓ−１で堆積され、いくつかの実施形態では、１ｍｍ  ｍｉｎ−１未満の接触線速度Ｖｃをもたらした。結果として生じる毛管数は、Ｃａ＝μｏＶｃ／γｏ（ｉ）＜１０−５であって、測定された動的接触角が、本質的に、接触線が停止した直後に得られた接触角と同一であることを確実にした。測定された接触角は、以下の表２に示される。
【０１１６】
表２は、平滑ＯＴＳ処理シリコン表面上の接触角測定を示す。いくつかの実施形態では、シリコーン油中に浸漬された表面は、θｒｅｃ，ｏｓ（ｗ）＝０°であって、膜が表面を脱湿潤できないため、水滴が堆積された後、表面上に油膜を維持する。したがって、油−水−固体接触線は、存在することができず、ピン固定力は、ゼロになるはずである。故に、上の式（１０）および（１１）における油−固体−水ピン固定項は、θｒｅｃ，ｏｓ（ｗ）＝０°である場合、無視されるべきである。同様に、油−固体−空気ピン固定項は、θｒｅｃ，ｏｓ（ａ）＝０°である場合、無視されるべきである。本理由から、ピン固定力は、ｃｏｓθｒｅｃ，ｏｓ（ｗ）−ｃｏｓθａｄｖ，ｏｓ（ｗ）＞０であっても、シリコーン油に対して、図１１（ａ）−（ｄ）では、ゼロと見なされる。
【表２】
2019135047.tif 000044
【０１１７】
表３は、空気中の水上の９．３４、９６．４、および９７０  ｃＰ  Ｄｏｗ  Ｃｏｒｎｉｎｇ  ＰＭＸ  ２００シリコーン油の表面および界面張力測定および結果として生じる拡散係数Ｓｏｗ（ａ）＝γｗａ−γｏｗ−γｏａを示す。シリコーン油に対するγｏｗの値は、著者がｄｕ  Ｎｏｕｅｙリング法（ｄｕ  Ｎｏｕｅｙ，  Ｐ．  Ｌｅｃｏｍｔｅ．“Ａｎ  ｉｎｔｅｒｆａｃｉａｌ  ｔｅｎｓｉｏｍｅｔｅｒ  ｆｏｒ  ｕｎｉｖｅｒｓａｌ  ｕｓｅ．”Ｔｈｅ  Ｊｏｕｒｎａｌ  ｏｆ  ｇｅｎｅｒａｌ  ｐｈｙｓｉｏｌｏｇｙ
７．５（１９２５）：６２５−６３１に説明される）を使用して測定したＣ．Ｙ．  Ｗａｎｇ，  Ｒ．Ｖ．  Ｃａｌａｂｒｅｓｅ，  ＡＩＣｈＥ  Ｊ．  １９８６，３２，６６７から求められ、γｏａの値は、Ｄｏｗ  Ｃｏｒｎｉｎｇによって提供された。ＢＭＩｍおよびＫｒｙｔｏｘに対する表面および界面張力は、垂滴法（Ｓｔａｕｆｆｅｒ，  Ｃ．
Ｅ．，  Ｔｈｅ  ｍｅａｓｕｒｅｍｅｎｔ  ｏｆ  ｓｕｒｆａｃｅ  ｔｅｎｓｉｏｎ  ｂｙ  ｔｈｅ  ｐｅｎｄａｎｔ  ｄｒｏｐ  ｔｅｃｈｎｉｑｕｅ．  Ｊ．  Ｐｈｙｓ．  Ｃｈｅｍ．  １９６５，６９，１９３３−１９３８に説明される）を使用して測定された。ここでは、γｗａ、γｏｗ、およびγｏａは、平衡時の、すなわち、水および潤滑剤が、相互に飽和した後の相間の表面および界面張力である。
【表３】
2019135047.tif 000045
【０１１８】
表４は、試験される全基材に対するテクスチャパラメータｂ、ｒ、φ、ならびにθｃ＝ｃｏｓ−１（（１−φ）／（ｒ−φ））およびθ＊ｃ＝ｃｏｓ−１（１／ｒ）；ｈ、ａ＝１０μｍによって定義される臨界接触角θｃを示す。近似値
【化２３】
2019135047.tif 000046
は、φがゼロに近づくにつれて、より正確となる。シリコン基材が、ＯＴＳでコーティングされない場合、両潤滑剤および全ｂ値に対して、θｏｓ（ｗ）＞θｃ，θ＊ｃとなる。したがって、水滴は、潤滑剤を変位させず、マイクロ支柱によって貫入され、有意なピン固定につながるはずであって、これは、そのような液滴がこれらの表面から転落しなかったことが観察されたため、実験的に確認された。
【表４】
2019135047.tif 000047
（均等物）
【０１１９】
本発明は、特定の好ましい実施形態を参照して具体的に示され、記載されているが、形態および詳細における種々の変更が、添付の特許請求の範囲によって定義される本発明の趣旨および範囲から逸脱することなくそこになされてもよいことが、当業者には理解されるはずである。
【図１−１】
2019135047.tif 000048
【図１−２】
2019135047.tif 000049
【図１−３】
2019135047.tif 000050
【図２】
2019135047.tif 000051
【図３】
2019135047.tif 000052
【図４】
2019135047.tif 000053
【図５】
2019135047.tif 000054
【図６】
2019135047.tif 000055
【図７】
2019135047.tif 000056
【図８】
2019135047.tif 000057
【図９】
2019135047.tif 000058
【図１０】
2019135047.tif 000059
【図１１】
2019135047.tif 000060
【図１２】
2019135047.tif 000061
【図１３】
2019135047.tif 000062
【外国語明細書】
2019135047000001.pdf